(57)【要約】  メソポーラス体およびメソポーラス体を作製する方法が開示されている。【特許請求の範囲】
【請求項１】
鋳型材料を含む鋳型を供給することと、
前記鋳型に前駆体を浸透させることと、
前記前駆体を前記鋳型内で反応させて堆積物を形成することと、
前記鋳型から鋳型材料を除去してメソポーラス材料を形成することとを含むメソポーラス材料を形成する方法。
【請求項２】
前記鋳型を形成することを更に含む、請求項１記載の方法。
【請求項３】
前記鋳型を形成することが、基板上に鋳型前駆体を配置することを含む、請求項２記載の方法。
【請求項４】
前記鋳型前駆体が、鋳型材料および溶媒を含む、請求項３記載の方法。
【請求項５】
前記基板が、シリコンを含む、請求項３記載の方法。
【請求項６】
前記鋳型材料が、均質である、請求項１記載の方法。
【請求項７】
前記鋳型材料が、不均質である、請求項１記載の方法。
【請求項８】
前記鋳型材料が、ポリマーを含む、請求項１記載の方法。
【請求項９】
前記ポリマーが、ホモポリマーまたはコポリマーを含む、請求項８記載の方法。
【請求項１０】
前記コポリマーが、ブロックコポリマーを含む、請求項９記載の方法。
【請求項１１】
前記鋳型材料が、ポロゲン（porogen ）を含む、請求項１記載の方法。
【請求項１２】
前記鋳型材料が、前記堆積物の分解温度よりも低い分解温度を有する、請求項１記載の方法。
【請求項１３】
前記鋳型を形成することが、前記鋳型材料を秩序化することを含む、請求項１記載の方法。
【請求項１４】
前記鋳型材料は、鋳型材料内のドメインを自己集合させることによって秩序化される、請求項１３記載の方法。
【請求項１５】
前記鋳型材料を秩序化することが、前記鋳型材料に外部場を加えることを含む、請求項１３記載の方法。
【請求項１６】
前記外部場が、電場または磁場である、請求項１５記載の方法。
【請求項１７】
前記外部場が、流動場または剪断場である、請求項１５記載の方法。
【請求項１８】
前記前駆体が、金属酸化物前駆体を含む、請求項１記載の方法。
【請求項１９】
前記金属酸化物前駆体が、テトラエチルオルトシリケートを含む、請求項１８記載の方法。
【請求項２０】
前記前駆体が、アルコキシドを含む、請求項１記載の方法。
【請求項２１】
前記前駆体が、オルガノトリアルコキシシラン、ジオルガノジアルコキシシラン、テトラエチルオルトシリケート、メチルトリエトキシシラン、架橋シルセスキオキサン、ハロシラン、アルコキシシラン、アルキルシルセスキオキサンまたはアリールシルセスキオキサンを含む、請求項１記載の方法。
【請求項２２】
前記前駆体が、チタニウムアルコキシドを含む、請求項１記載の方法。
【請求項２３】
鋳型内に反応試薬を供給して、鋳型内での前駆体反応を促進することを更に含む、請求項１記載の方法。
【請求項２４】
前記鋳型が、複数のドメインを含み、前記反応試薬が、１つのドメインの内部で優先的に封鎖されている、請求項２３記載の方法。
【請求項２５】
前記反応剤が、水を含む、請求項２３記載の方法。
【請求項２６】
前記鋳型内に触媒を供給して、鋳型内での前駆体反応を促進することを更に含む、請求項１記載の方法。
【請求項２７】
前記触媒が、酸または光酸発生剤を含む、請求項２６記載の方法。
【請求項２８】
前記鋳型を加熱して、鋳型内での前駆体反応を促進することを更に含む、請求項１記載の方法。
【請求項２９】
前記堆積物および前記鋳型材料が、反応の間に相分離する、請求項１記載の方法。
【請求項３０】
前記鋳型材料が、複数のドメインを含む、請求項１記載の方法。
【請求項３１】
前記ドメインのうちの１つのにおいて、前記堆積物が優先的に形成される、請求項３０記載の方法。
【請求項３２】
前記堆積物が、無機材料を含む、請求項１記載の方法。
【請求項３３】
前記無機材料が、金属、金属酸化物またはその混合物を含む、請求項３２記載の方法。
【請求項３４】
前記無機材料が、シリカまたはチタニアを含む、請求項３２記載の方法。
【請求項３５】
前記堆積物が、有機成分および無機成分を含むハイブリッド材料を含む、請求項１記載の方法。
【請求項３６】
前記ハイブリッド材料が、オルガノシリケートを含む、請求項３５記載の方法。
【請求項３７】
前記堆積物が、ハロゲン化材料を含む、請求項１記載の方法。
【請求項３８】
前記堆積物が、半導体材料または超電導材料を含む、請求項１記載の方法。
【請求項３９】
前記堆積物が、有機材料を含む、請求項１記載の方法。
【請求項４０】
前記有機材料が、ポリマーを含む、請求項３９記載の方法。
【請求項４１】
前記鋳型材料を除去することが、鋳型材料を分解することを含む、請求項１記載の方法。
【請求項４２】
前記鋳型材料を除去することが、分解された鋳型材料を抽出することを更に含む、請求項４１記載の方法。
【請求項４３】
前記鋳型材料を分解することが、鋳型を加熱すること、鋳型を溶媒に暴露すること、または鋳型を輻射線に暴露することを含む、請求項４１記載の方法。
【請求項４４】
前記鋳型をパターン化することを更に含む、請求項１記載の方法。
【請求項４５】
前記鋳型をパターン化することが、鋳型材料の一部を選択的に除去することを含む、請求項４４記載の方法。
【請求項４６】
前記鋳型材料の一部が、鋳型に前駆体を浸透させる前に除去される、請求項４５記載の方法。
【請求項４７】
鋳型に前駆体を浸透させた後に、前記鋳型材料の一部が除去される、請求項４５記載の方法。
【請求項４８】
前記鋳型材料の一部が、フォトリソグラフィを用いて選択的に除去される、請求項４５記載の方法。
【請求項４９】
前記メソポーラス材料が、約５オングストローム〜約２５００オングストロームの固有寸法（ｃｈａｒａｃｔｅｒｉｃｔｉｃ  ｄｉｍｅｎｓｉｏｎ）を有する細孔を含む、請求項１記載の方法。
【請求項５０】
前記細孔が、配向秩序または並進秩序を有する、請求項４９記載の方法。
【請求項５１】
前記メソポーラス材料が、２．５未満の誘電率を有する、請求項１記載の方法。
【請求項５２】
前記メソポーラス材料が、０．１ＧＰａを超える硬度を有する、請求項１記載の方法。
【請求項５３】
前記メソポーラス材料が、１．４未満の屈折率を有する、請求項１記載の方法。
【請求項５４】
前記メソポーラス材料が、複屈折性である、請求項１記載の方法。
【請求項５５】
前記メソポーラス材料が、５オングストローム〜約２５００オングストロームの固有寸法の細孔を含む、請求項１記載の方法を用いて形成されるメソポーラス材料の層を含む集積回路。
【請求項５６】
前記メソポーラス材料が、５オングストローム〜約２５００オングストロームの固有寸法の細孔を含む、請求項１記載の方法を用いて形成されるメソポーラス材料の層を含む光学部品。
【請求項５７】
前記メソポーラス材料が、５オングストローム〜約２５００オングストロームの固有寸法の細孔を含む、請求項１記載の方法を用いて形成されるメソポーラス材料の層を含む多孔性膜。
【請求項５８】
鋳型材料から複数のドメインを含む鋳型を形成することと、
前記鋳型に前駆体を浸透させることと、
前記前駆体を鋳型の少なくとも１つのドメインにおいて反応させることと、
前記鋳型から鋳型材料を除去してメソポーラス体を形成すること、を含むメソポーラス体を形成する方法。
【請求項５９】
前記鋳型を浸透させることが、少なくとも1 つのドメインに前記前駆体を浸透させることを含む、請求項５８記載の方法。
【請求項６０】
前記鋳型材料が、ポリマーを含む、請求項５８記載の方法。
【請求項６１】
前記ポリマーが、ブロックコポリマーである、請求項６０記載の方法。
【請求項６２】
前記ブロックコポリマーが、ジブロックコポリマーまたはトリブロックコポリマーを含む、請求項６１記載の方法。
【請求項６３】
前記鋳型を形成することが、前記ブロックコポリマーを自己集合させて複数のドメインを形成することを含む、請求項６１記載の方法。
【請求項６４】
前記複数のドメインの1 つが、非晶質ポリマーまたは半結晶性ポリマーを含む、請求項５８記載の方法。
【請求項６５】
前記前駆体が、非晶質ポリマーを含むドメインには浸透し、半結晶性ポリマーを含むドメインには実質的に浸透しない、請求項６４記載の方法。
【請求項６６】
ホモポリマーから鋳型を形成することと、
前記鋳型に前駆体を浸透させることと、
前記前駆体を鋳型内で反応させて鋳型内に堆積物を形成することとを含む方法。
【請求項６７】
前記鋳型からホモポリマーを除去してメソポーラス体を形成することを更に含む、請求項６６記載の方法。
【請求項６８】
前記前駆体を鋳型内で反応させることによって、鋳型材料および堆積物を相分離させる、請求項６６記載の方法。
【請求項６９】
前記堆積物が、ポリマーを含む、請求項６６記載の方法。
【請求項７０】
前記堆積物が、無機材料である、請求項６６記載の方法。
【請求項７１】
前記無機材料が、金属または金属酸化物を含む、請求項７０記載の方法。
【請求項７２】
鋳型材料から複数のドメインを含む鋳型を形成することと、
前記鋳型に金属酸化物前駆体を浸透させることと、
前記前駆体を鋳型の少なくとも１つのドメイン内で反応させて金属酸化物を形成することとを含む金属酸化物体を作製する方法。
【請求項７３】
前記金属酸化物前駆体が、アルコキシドである、請求項７２記載の方法。
【請求項７４】
前記金属酸化物前駆体が、テトラエチルオルトシリケートである、請求項７３記載の方法。
【請求項７５】
前記金属酸化物が、シリカまたはチタニアである、請求項７２記載の方法。
【請求項７６】
鋳型材料から鋳型層を形成することと、
前記鋳型層をパターン化して構造化鋳型（ｓｔｒｕｃｔｕｒｅｄ  ｔｅｍｐｌａｔｅ）を形成することと、
前記構造化鋳型に前駆体を浸透させることと、
前記前駆体を前記構造化鋳型内で反応させて構造化物（ｓｔｒｕｃｔｕｒｅｄ  ａｒｔｉｃｌｅ）を形成することとを含む構造化物を作製する方法。
【請求項７７】
前記前駆体を鋳型内で反応させることによって、堆積物を前記鋳型内で形成する、請求項７６記載の方法。
【請求項７８】
前記鋳型をパターン化することが、前記鋳型を輻射線に暴露することを含む、請求項７６記載の方法。
【請求項７９】
前記輻射線によって、鋳型材料を鋳型の一部で架橋させる、請求項７８記載の方法。
【請求項８０】
前記輻射線によって、鋳型材料を鋳型の一部で分解させる、請求項７８記載の方法。
【請求項８１】
前記鋳型が、フォトリソグラフィでパターン化される、請求項７６記載の方法。
【請求項８２】
鋳型材料に外部場を加えて鋳型材料から秩序化された鋳型を組立てることと、
前記秩序化された鋳型に前駆体を浸透させることと、
前記前駆体材料を前記秩序化された鋳型内で反応させることとを含む秩序化された物品を作製する方法。
【請求項８３】
前記場が、電場または磁場である、請求項８２記載の方法。
【請求項８４】
前記場が、流動場または剪断場である、請求項８２記載の方法。
【請求項８５】
鋳型材料を含む鋳型層を基板上に形成することと、
前記鋳型に前駆体を浸透させることと、
前記前駆体を鋳型内で反応させて堆積物を形成することと、
前記鋳型材料を除去して誘電層を形成することと、
前記基板および誘電層の少なくともいずれかを処理して集積回路を作製することとを含む集積回路を形成する方法。
【請求項８６】
前記誘電層または堆積物上に付加的な層を形成することを更に含む、請求項８５記載の方法。
【請求項８７】
前記付加的な層を磨くことを更に含む、請求項８６記載の方法。
【請求項８８】
前記付加的な層が、銅を含む、請求項８６記載の方法。
【請求項８９】
前記鋳型材料を除去する前に、前記付加的な層が研磨される、請求項８７記載の方法。
【請求項９０】
前記鋳型材料を除去した後に、前記付加的な層が研磨される、請求項８９記載の方法。
【請求項９１】
光学部品を供給することと、
鋳型材料を含む鋳型層を前記光学部品の表面に形成することと、
前記鋳型に前駆体を浸透させることと、
前記前駆体を鋳型内で反応させて堆積物を形成することと、
前記鋳型から鋳型材料を除去して光学部品上にコーティングを形成することとを含むコーティングされた光学部品を形成する方法。
【請求項９２】
前記コーティングを研磨して光学的に平坦な表面を形成することを更に含む、請求項９１記載の方法。
【請求項９３】
堆積物を研磨した後に、前記鋳型材料が除去される、請求項９２記載の方法。
【請求項９４】
含むメソポーラス層を含む透過膜を作製する方法であって、
多孔性基板を供給することと、
鋳型材料を含む鋳型層を前記基板上に形成することと、
前記鋳型に前駆体を浸透させることと、
前記前駆体を鋳型内で反応させて堆積物を形成することと、
前記鋳型から鋳型材料を除去してメソポーラス層を基板上に形成し、それにより約５オングストローム〜約２５００オングストロームの固有寸法の細孔を含む透過膜を形成することとを含む方法。
【請求項９５】
前記鋳型に前記前駆体を浸透させることが、鋳型に前駆体送給物質を浸透させることを含む、請求項１、５８、６６、７２、７６、８５、９１および９４のいずれか１項に記載の方法。
【請求項９６】
前記前駆体が、前記前駆体送給物質に溶解される、請求項９５記載の方法。
【請求項９７】
前記前駆体送給物質が、浸透時には超臨界または近超臨界流体である、請求項９５記載の方法。
【請求項９８】
前記前駆体送給物質が、ＣＯ２である、請求項９５記載の方法。
【発明の詳細な説明】
【技術分野】
【０００１】
本発明は、メソポーラス材料およびそれを作製する方法に関する。
【背景技術】
【０００２】
メソポーラスシリカおよびその他の金属酸化物をはじとめとするメソポーラス材料は、数多くの分野での用途に大きな関心が注がれている。例えばこれらの材料は、分離に有用であり、低誘電体用途としても魅力的な候補物質である。文献での報告で、これらの構造が１．３〜２．１の範囲の誘電率を呈し得るために、マイクロエレクトロニクス業界に望ましいことが示されている。
【０００３】
今日まで、ほとんどのメソポーラス金属酸化物材料が、水性媒体を用いて作製されてきた。例えば低誘電性フィルムは通常、水／アルコール溶液を基板上にスピンキャスティングすることによって作製される。これらの溶液は、界面活性剤および前駆体を含み、通常は溶媒の蒸発時に、調和的な自己集合によってメソスケール構造を作り出す。溶媒が蒸発するに連れ、界面活性剤が鋳型内に自己集合して、同時に前駆体が会合する。鋳型を除去すると、メソポーラス材料が生成する（例えば特許文献１参照）。
【０００４】
超臨界ＣＯ２中でテトラメトキシシランを縮合させることよって生成されるシリカエアロゲルが記載されている（例えば非特許文献１参照）。Ｈ２Ｏなど、シリコンアルコキシドからのシリカの縮合を開始するために一般に用いられる物質は、通常はＣＯ２への溶解度が低いため、ギ酸が縮合剤として用いられている。
【０００５】
多孔性金属酸化物は、活性炭を支持材料として用いるキャスティング法によっても生成され得る（例えば非特許文献２、３参照）。この方法では、活性炭構造が金属アルコキシド前駆体のＣＯ２溶液に接触することによってコーティングされて、沈殿が誘導される。金属酸化物が活性炭構造上に沈殿して、活性炭構造の形状になる。
【特許文献１】米国特許第５，８５８，４５７号明細書
【非特許文献１】Ｄ. Ａ. ロイ他著（Ｃｈｅｍ. Ｍａｔｅｒ. 、９巻、２２６４ページ、１９９７年（Ｄ. Ａ．  Ｌｏｙ  ｅｔ  ａｌ．，  Ｃｈｅｍ. Ｍａｔｅｒ. ，９，  ２２６４，  １９９７））
【非特許文献２】ワカヤマおよびその同僚著、Ｃｈｅｍ．Ｍａｔｅｒ．１３巻、ｐ２３９２（２００１年）（Ｗａｋａｙａｍａ  ａｎｄ  ｃｏ−ｗｏｒｋｅｒｓ，Ｃｈｅｍ．  Ｍａｔｅｒ．  １３，  ２３９２（２００１年））
【非特許文献３】ワカヤマおよびその同僚著、Ｃｈｅｍ．Ｍａｔｅｒ．１２巻、ｐ７５６（２０００年）（Ｗａｋａｙａｍａ  ａｎｄ  ｃｏ−ｗｏｒｋｅｒｓ，  Ｃｈｅｍ．Ｍａｔｅｒ．１２，  ７５６（２０００））
【発明の開示】
【発明が解決しようとする課題】
【０００６】
本発明は、前駆体を鋳型（テンプレート）内に堆積させてメソポーラス材料（例えば、メソポーラスシリカおよびその他の金属酸化物）を形成させ得るという発見に基づいている。本発明の方法は、鋳型（例えば予備成形したブロックコポリマー）を、多くの場合超臨界または近超臨界溶液中で送給させた（例えば、超臨界または近超臨界条件下で溶媒に溶解させた）前駆体に暴露し、前駆体が鋳型に浸透して反応試薬および／もしくは触媒との相互作用、ならびに／または加熱によって、前駆体が化学反応して鋳型の１つ以上の相の内部に材料を堆積させることを包含する。反応の後、鋳型材料を除去することができるが、堆積された材料はそのまま残り、堆積された材料のメソポーラス構造が生成する。
【０００７】
鋳型は、構造化メソポーラス体を生成させる構造化鋳型であってもよい（例えば鋳型がパターン化されるか、あるいは秩序化配列の形態であってもよい）。鋳型は、溶液に暴露される前に構造化されてもよい。鋳型を構造化する方法としては、フォトリソグラフィ、鋳型材料に外部場を加えることによる鋳型の秩序化、および表面相互作用を用いた鋳型材料の秩序化が挙げられる。
【０００８】
本発明は、上記方法によって形成されるメソポーラス材料の使用も特徴とする。材料の潜在的用途は、触媒、低誘電体、環境センサー、分子分離、および光学コーティングの分野にある。
【課題を解決するための手段】
【０００９】
第１の態様において、本発明は、（ｉ）鋳型材料を含む鋳型を供給することと、（ii）鋳型に前駆体を浸透させること、（iii ）前駆体を鋳型内で反応させて堆積物を形成すること、および（iv）鋳型から鋳型材料を除去してメソポーラス材料を形成すること、によってメソポーラス材料を形成する方法を特徴とする。
【００１０】
その方法の実施形態は、以下の特徴を１つ以上包含してもよい。その方法は、鋳型を形成することを包含してもよい。鋳型を形成することは、鋳型前駆体（例えば鋳型材料および溶媒）を基板上に配置すること（例えばコーティング、スピンキャスティング）を包含してもよい。基板は、鋳型を支持し得る基板のいずれを包含してもよい。幾つかの実施形態において、基板は、シリコン基板である。基板は、多孔性基板であってもよい。鋳型材料は、均質または不均質であってもよい。幾つかの実施形態において、鋳型材料は、ポリマー（例えばホモポリマーまたはコポリマー）を包含する。ポリマーは、半結晶性ポリマーまたは非晶質ポリマーであってもよい。ポリマーをコポリマーとする実施形態において、コポリマーは、ブロックコポリマーを包含してもよい。幾つかの実施形態において、鋳型材料は、ポロゲン（例えばポリマーナノスフェアまたはポリマーミセル）を包含する。
【００１１】
鋳型材料は、堆積物の分解温度未満の分解温度を有していてもよい。例えば堆積物の分解温度は、約４００℃を超えてもよく（例えば約４５０℃、５００℃、５５０℃、６００℃以上）、鋳型材料は、約４００℃以下（例えば３５０℃、３００℃、２５０℃以下）の分解温度を有していてもよい。
【００１２】
幾つかの実施形態において、その方法は、鋳型を秩序化することを包含してもよい。鋳型材料は、鋳型材料内のドメインを自己集合させることによって秩序化されてもよい。これに代わって、またはこれに加えて、鋳型材料を秩序化することが、鋳型材料に電磁場または機械場などの外部場を加えることを包含してもよい。電磁場の例としては、電場（例えばＡＣおよび／またはＤＣ）および磁場が挙げられる。機械場の例としては、流動場および剪断場が挙げられる。
【００１３】
幾つかの実施形態において、前駆体は前駆体送給物質中に溶解されている。浸透時に、前駆体送給物質が超臨界または超臨界に近い（以下、「近超臨界」とする）条件下におかれてもよい。前駆体送給物質が、ＣＯ2 を含んでいてもよい。これに加えて、またはこれに代わって、前駆体送給物質が、極性液体を含んでいてもよい。
【００１４】
前駆体は、金属酸化物前駆体（例えばシリカ前駆体またはチタニア前駆体）であってもよい。シリカ前駆体の例としては、シリコンアルコキシドが挙げられる。シリカ前駆体の一例は、テトラエチルオルトシリケートである。様々な実施形態において、前駆体は、以下の１つ以上のものであってもよい：アルコキシド；シラン（例えばオルガノトリアルコキシシラン、ジオルガノジアルコキシシラン）；メチルトリエトキシシラン；シリケート
（例えばテトラエチルオルトシリケート）；架橋シルセスキオキサン；ハロシラン；アルコキシシラン；アルキルシルセスキオキサン；アリールシルセスキオキサン；および／またはチタニウムアルコキシド。
【００１５】
その方法は、鋳型内に水などの反応試薬を供給して鋳型内の前駆体反応を促進することを更に包含してもよい。幾つかの実施形態において、鋳型は、複数のドメインを含み、反応試薬は、１つのドメイン内に優先的に封鎖されている。これに代わって、またはこれに加えて、前駆体送給物質が、反応試薬を含んでいて、鋳型内の前駆体反応を促進してもよい。
【００１６】
別の実施形態において、その方法は、鋳型内に触媒、例えば酸または光酸発生剤を供給して、鋳型内の前駆体反応を促進することを包含してもよい。鋳型が複数のドメインを含む実施形態において、触媒は、１つのドメイン内に優先的に封鎖されていてもよい。
【００１７】
その方法は、鋳型を加熱して、鋳型内での前駆体反応を促進することを包含してもよい。幾つかの実施形態において、堆積物および鋳型材料は、反応の間に相分離し、鋳型材料が複数のドメインを含んでいてもよい。堆積物は、１つのドメイン内で優先的に形成されてもよい。
【００１８】
堆積物は、無機材料（例えば金属、金属酸化物またはその混合物）であっても、あるいはそれを含んでいてもよい。無機堆積物の例は、シリカおよびチタニアである。幾つかの実施形態において、堆積物は、有機材料（例えばポリマー）を含んでいてもよい。様々な実施形態において、堆積物は、有機および無機成分（例えばハロゲン化オルガノシリケートなどのオルガノシリケート）を含む１種以上のハイブリッド材料、ハロゲン化材料、半導体材料、または超電導材料であっても、あるいはそれらを含んでいてもよい。
【００１９】
鋳型材料を除去することが、鋳型材料を分解することを包含してもよい。分解された鋳型材料は、鋳型から抽出されてもよい。鋳型材料を分解するために、鋳型は加熱されて、溶媒に暴露され、そして／あるいは輻射線に暴露されてもよい。
【００２０】
その方法は、鋳型をパターン化して（例えばフォトリソグラフィを用いて）、鋳型に前駆体を浸透させる前または浸透させた後に、鋳型材料の一部が選択的に除去されることを包含してもよい。
【００２１】
得られたメソポーラス材料は、約５．０〜約２５００オングストロームの固有寸法の細孔を含むことができる。例えば細孔は、平均で約２５００オングストローム未満（例えば約２０００、１５００、１０００、５００、２５０または１００オングストローム未満）の固有寸法を有することができる。幾つかの実施形態において、細孔は、平均で５．０オングストロームを超える（例えば１０、２０、または５０オングストロームを超える）固有寸法を有することができる。
【００２２】
細孔が秩序化されていてもよい。例えば細孔は、配向秩序および／または並進秩序を有していてもよい（例えば円柱状の細孔が共通の軸に平行に配列していてもよく、その軸が基板の平面に平行であってもよい）。
【００２３】
メソポーラス材料は、低誘電率を有することができる。例えばメソポーラス材料は、２．５未満（例えば２．４、２．３、２．２、２，１、２．０、１．９、１．８、１．７、１．６、１．５、１．４または１．３未満）の誘電率を有することができる。
【００２４】
メソポーラス材料は、硬質となり得る。例えばメソポーラス材料は、０．１ＧＰａを超
える（例えば０．２、０．３、０．４、０．５、０．６、０．７、０．８ＧＰａ以上の）硬度を有することができる。
【００２５】
メソポーラス材料は、低屈折率を有することができる。例えばメソポーラス材料は、１．４未満（例えば１．３、１．２、１．１以下）の屈折率を有することができる。これに代わって、またはこれに加えて、メソポーラス材料は、複屈折性となり得る。
【００２６】
本発明の実施形態は、下記の本発明の態様に関して記載された特徴を１つ以上包含してもよい。
別の態様において、本発明は、上記方法（本明細書に記載された特徴のいずれかを含む）を用いて形成される１層のメソポーラス材料を含む集積回路を特徴とする。この場合のメソポーラス材料は、約５．０〜約２５００オングストロームの固有寸法の細孔を含む。集積回路の幾つかの実施形態において、メソポーラス材料は、２．５未満の誘電率を有することができる。
【００２７】
別の態様において、本発明は、上記方法（本明細書に記載された特徴のいずれかを含む）を用いて形成される１層のメソポーラス材料を含む光学部品を特徴とする。この場合のメソポーラス材料は、約５．０〜約２５００オングストロームの固有寸法の細孔を含む。光学部品の幾つかの実施形態において、メソポーラス材料は、約１．４未満の屈折率を有している。これに代わって、またはこれに加えて、メソポーラス材料は、複屈折性であってもよい。
【００２８】
別の態様において、本発明は、上記方法（本明細書に記載された特徴のいずれかを含む）を用いて形成される１層のメソポーラス材料を含む多孔性膜を特徴とする。この場合のメソポーラス材料は、約５．０〜約２５００オングストロームの固有寸法の細孔を含む。
【００２９】
別の態様において、本発明は、（ｉ）鋳型材料から複数のドメインを含む鋳型を形成すること、（ii）鋳型に前駆体を浸透させること、（iii ）前駆体を鋳型の少なくとも１つのドメイン内で反応させること、および（iv）鋳型から鋳型材料を除去してメソポーラス体を形成することによってメソポーラス体を形成する方法を特徴とする。この方法は、本明細書に記載された本発明の方法および／または態様の特徴を１つ以上包含してもよい。例えばその方法は、以下の特徴を１つ以上包含してもよい。
【００３０】
鋳型（例えばブロックコポリマーなどのポリマー、例えばジブロックコポリマーおよび／またはトリブロックコポリマー）に前駆体を浸透させることが、鋳型に前駆体送給物質（例えばＣＯ２）を浸透させることを包含してもよい。前駆体は、前駆体送給物質に溶解されていてもよい。前駆体送給物質は、浸透時には超臨界または近超臨界流体であってもよい。鋳型を浸透させることは、ドメインの少なくとも１つに前駆体を浸透させることを包含してもよい。
【００３１】
別の態様において、本発明は（ｉ）ホモポリマー（例えば非晶質ホモポリマーまたは半結晶性ホモポリマー）から鋳型を形成すること、（ii）鋳型に前駆体を浸透させること、および（iii ）前駆体を鋳型内で反応させて鋳型内に堆積物を形成することを含む方法を特徴とする。このその方法は、本明細書に記載された特徴を１つ以上包含してもよい。例えばその方法は、鋳型からホモポリマーを除去してメソポーラス体を形成することを包含してもよい。前駆体を鋳型内で反応させることによって、鋳型材料および堆積物を相分離させることができる。堆積物は、有機材料（例えばポリマー）であってもよい。堆積物は、無機材料（例えば金属または金属酸化物）であってもよい。
【００３２】
更に別の態様において、本発明は、（ｉ）鋳型材料から複数のドメインを含む鋳型を形
成すること、（ii）鋳型に金属酸化物前駆体（例えばアルコキシドまたはテトラエチルオルトシリケート）を浸透させること、および（iii ）前駆体を鋳型の少なくとも１つのドメイン内で反応させて金属酸化物を形成することによって金属酸化物体（例えばシリカまたはチタニア）を作製する方法を特徴とする。その方法は、鋳型から鋳型材料を除去してメソポーラス金属酸化物を形成することを包含してもよい。その方法は、本明細書に記載された特徴および／または態様を１つ以上包含してもよい。
【００３３】
別の態様において、本発明は、（ｉ）鋳型材料から鋳型層を形成すること、（ii）鋳型層をパターン化して構造化鋳型を形成すること、（iii ）構造化鋳型に前駆体を浸透させること、および（iv）前駆体を構造化鋳型内で反応させて構造化物を形成することによって構造化物を作製する方法を特徴とする。その方法は、本明細書に記載された特徴および／または態様を１つ以上包含してもよい。
【００３４】
鋳型をパターン化することは、鋳型を輻射線に暴露することを包含してもよい。輻射線によって、鋳型材料を鋳型の一部で架橋させてもよい。これに代わって、またはこれに加えて、輻射線によって、鋳型材料を鋳型の一部で分解させてもよい。鋳型は、フォトリソグラフィによってパターン化されてもよい。
【００３５】
別の態様において、本発明は、秩序化された物品を作製する方法を特徴とする。方法は、以下の（ｉ）鋳型材料に外部場（例えば電場、磁場、流動場および／または剪断場）を加えて鋳型材料から秩序化された鋳型を組立てるステップ、（ii）秩序化された鋳型に前駆体を浸透させるステップ、および（iii ）前駆体材料を秩序化された鋳型内で反応させるステップを包含する。その方法は、本明細書に記載された特徴を１つ以上包含してもよい。例えば、秩序化され鋳型内の前駆体によって、秩序化された鋳型内に堆積物が形成されてもよい。その方法は、秩序化された鋳型から鋳型材料を除去して、メソポーラス構造体を形成することを包含してもよい。超臨界または近超臨界条件下で、秩序化された鋳型に前駆体を浸透させてもよい。
【００３６】
更に別の態様において、本発明は、（ｉ）鋳型材料を含む鋳型層を基板上に形成すること、（ii）鋳型に前駆体を浸透させること、（iii ）前駆体を鋳型内で反応させて堆積物を形成すること、（iv）鋳型材料を除去して誘電層を形成すること、ならびに（v ）基板および／または誘電層を処理して集積回路を作製することによって集積回路を形成する方法を特徴とする。この方法も、本明細書に記載された特徴および／または態様を１つ以上包含してよい。例えばその方法は、以下の特徴を１つ以上包含してもよい。
【００３７】
その方法は、堆積物または誘電層（例えば銅の層、またはアルミニウムなどの他の導体の層）の上に付加的な層を形成することを含んでいてもよい。付加的な層が研磨されてもよい。付加的な層は、鋳型材料を除去する前または除去した後に研磨されてもよい。
【００３８】
更に別の態様において、本発明は、（ｉ）光学部品を供給すること、（ii）鋳型材料を含む鋳型層を光学部品の表面に形成すること、（iii ）鋳型に前駆体を浸透させること、（iv）前駆体を鋳型内で反応させて堆積物を形成すること、および（ｖ）鋳型から鋳型材料を除去して光学部品上にコーティングを形成することによってコーティングされた光学部品を形成する方法を特徴とする。その方法は、本明細書に記載された特徴および／または態様を１つ以上包含してもよい。例えばその方法は、以下の特徴を１つ以上包含してもよい。
【００３９】
その方法は、堆積物またはコーティングを研磨して、光学的に平坦な（例えば平均で約５００ｎｍ未満、例えば３００、２００、１００、５０または１０ｎｍ未満の偏差がある表面プロファイルを有する）表面を形成することを包含してもよい。堆積物は、鋳型材料
を除去する前または除去した後に研磨されてもよい。
【００４０】
別の態様において、本発明は、（ｉ）多孔性基板を供給すること、（ii）鋳型材料を含む鋳型層を基板上に形成すること、（iii ）鋳型に前駆体を浸透させること、（iv）前駆体を鋳型内で反応させて堆積物を形成すること、および（ｖ）鋳型から鋳型材料を除去してメソポーラス層を基板上に形成し、それにより約５．０〜約２５００オングストロームの固有寸法の細孔を含む透過膜を形成することによってメソポーラス層を含む透過膜を作製する方法を特徴とする。その方法は、本明細書に記載された特徴および／または態様を１つ以上包含してよい。
【００４１】
本明細書で用いられる「超臨界溶液（または溶媒または流体）」は、溶液（または溶媒または流体）の温度および圧力がその溶液（または溶媒または流体）の臨界温度および圧力よりもそれぞれ大きいものである。個々の溶液（または溶媒または流体）の超臨界条件とは、温度および圧力の双方がそれぞれ個々の溶液（または溶媒または流体）の臨界温度および臨界圧力よりも大きくなる条件を指す。
【００４２】
「近超臨界溶液（または溶媒または流体）」は、対臨界温度（ケルビンで測定した実測温度を、ケルビンで測定した溶液（または溶媒または流体）の臨界温度で割ったもの）が０．８より大きく、対臨界圧力（実測圧力を溶液（または溶媒または流体）の臨界圧力で割ったもの）が０．５より大きく、超臨界溶液ではない溶液（または溶媒または流体）である。個々の溶液（または溶媒または流体）の近超臨界条件とは、対臨界温度が０．８より大きく、対臨界圧力が０．５より大きく、超臨界ではない条件を指す。周囲条件下の溶媒は、気体または液体であってもよい。用語、溶媒は、異なる別個の溶媒２種以上の混合物を包含することも意味している。
【００４３】
本発明の実施形態は、以下の利点を１つ以上提供してもよい。前駆体は、付加的な添加剤を必要とせずに溶媒に容易に溶解することができる。更に溶媒は、試薬に関して不活性で、反応生成物の沈殿に関与しなくてもよい。幾つかの例において、その新規な方法は、溶媒が反応を阻害するか、あるいは遅延させるような技法に比べて、反応時間を短縮させることができる。二次反応生成物も溶媒に可溶性があり、溶媒によって二次反応生成物を反応部位から除去することができる。
【００４４】
その方法は、非水系であってもよく、反応媒体としての水／アルコール溶液を必要としなくてもよい。反応が実施される温度は、大気圧での水系の調製で用いられる温度よりも高くてもよい。高い温度によって、反応速度を上昇させてもよい。
【００４５】
鋳型の自己集合体を試薬の存在から隔離することによって、試薬と界面活性剤の双方が自己集合工程に関与しなければならないシステムよりも、骨格の化学反応に関する柔軟性を高めることができる。例えば前駆体は、鋳型溶媒への溶解度に関わらず使用することができる。更に、前駆体用の超臨界または近超臨界溶媒は、鋳型を溶解させずにわずかに膨張させる。こうして鋳型は、独立したステップで調製されてもよく、得られた複合体材料は鋳型の正味の形状を保持することになる。最後に、前駆体用の超臨界または近超臨界溶媒と、その超臨界または近超臨界溶媒に不溶性の鋳型とを用い、圧力を変動させて溶媒密度を調整することにより、溶媒と鋳型の間の前駆体の分配を制御させることができる。
【００４６】
その方法は、鋳型を除去する際、または除去した後における、焼成または他の方法による、型を取ったメソポーラス材料の収縮を実質的に低減または排除することができる。焼成による収縮は、メソポーラスシリカの従来の合成で、望ましくない結果となる可能性があり、メソポーラスフィルムおよびモノリスの亀裂を招く可能性がある。
【００４７】
鋳型の形態は、形態学的パラメータを１つ以上調整することによって操作することができる。例えば、鋳型の組成、鋳型の膨張、表面相互作用、および／または外部場を調整することによって、鋳型の形態を操作することができる。
【００４８】
本明細書で用いられる技術的および科学的用語は、他に定義されてなければ全て、本発明が属する技術分野の当業者に共通して理解されるものと同様の意味を有している。本明細書に記載されたものと類似の、または同一の方法、および材料を、本発明の実践または検査で用いることができるが、適切な方法および材料は以下に記載している。全ての出版物、特許出願、特許、およびその他の本明細書の参考資料は、その全体が参考として援用される。抵触の場合、定義をはじめとする本明細書および実施例は、例示に過ぎず限定するものではない。
【００４９】
本発明の他の特徴および利点は、以下の詳細な説明およびクレームから明白となろう。
【発明を実施するための最良の形態】
【００５０】
様々な図面の同様の参照符号は、同様の要素を示す。
総体的方法
メソポーラス材料は、２つ以上の基本的ステップ、つまり（ｉ）適切な鋳型を入手、または調製するステップ、および（ii）鋳型に前駆体を浸透させて鋳型内に反応生成物（または堆積物）を堆積させるステップによって調製される。幾つかの実施形態において、鋳型は除去されて、メソポーラス材料が後に残される。
【００５１】
本明細書で用いられるメソポーラス材料とは、約５．０〜２５００オングストローム程度の寸法の細孔を有する材料を指す。一般に、メソポーラス材料の細孔の形状は、様々であってもよい。幾つかの実施形態において、メソポーラス材料の細孔は、ランダムな形状である。細孔の形状の例としては、ほぼ球状の細孔、ほぼ楕円状の細孔、ほぼ円柱状の細孔、ほぼ長方形の細孔、またはほぼ立方体の細孔が挙げられる。細孔がメソポーラス材料内で秩序化される（並進秩序および／または配向秩序を有する）程度も様々であってよい。幾つかの実施形態において、細孔は秩序化されておらず、メソポーラス材料をランダムに浸透させる。幾つかの実施形態において、細孔は配向秩序を有することができる。例えば円柱形の細孔は、共通の軸に実質的に平行に配列させることができる。幾つかの実施形態において、細孔は並進秩序を有することができる。例えば細孔は、層状および／または稠密充填構造（例えば３次元立方充填された球または３次元六方充填された球）であってもよい。更に別の実施形態において、細孔は、並進秩序および配向秩序の双方、例えば六方充填された円柱を有していてもよい。孔径および／または秩序の程度は、例えばＸ線回折法または小角Ｘ線散乱法を用いて測定することができる。
【００５２】
メソポーラス材料を調製する最初のステップは、所望のメソスケール構造を有する鋳型を供給することを包含する。例えば、メソポーラス金属酸化物フィルムの形成のための適切な鋳型を、ポリエチレンオキシド−ポリプロピレンオキシド−ポリエチレンオキシド（ＰＥＯ−ＰＰＯ−ＰＥＯ）トリブロックコポリマーなどのブロックコポリマーから作製してもよい。これらのコポリマーは、溶液から基板上にスピンキャスティングされ得る。溶媒を蒸発させる際、ブロックコポリマーが別個の相のドメイン内に自己集合し、それらの異なる相は異なるブロックから形成される。触媒または試薬（例えばｐ−トルエンスルホン酸（ＰＴＳＡ））が鋳型に含まれていて、通常１つの鋳型相の内部に分配されている（例えばＰＴＳＡはＰＥＯ層に封鎖されている）。この相のドメインによってメソスケール構造が得られるが、そのメソスケール構造によって、メソポーラス材料の最終的構造が少なくとも一部決められる。
【００５３】
第２のステップでは、前駆体が鋳型層に浸透する。鋳型層に前駆体を浸透させることに
よって、前駆体が鋳型材料内の少なくとも１つのドメインに入り、そのドメインを通って拡散する。鋳型内に封鎖された触媒または試薬によって、鋳型内の前駆体による局部縮合反応が開始し、反応生成物（例えばＴＥＯＳではシリカ）が鋳型構造（ドメイン）上に堆積して、鋳型／堆積生成物複合体を生成させる。
【００５４】
幾つかの実施形態において、前駆体は送給物質（例えば超臨界流体（ＳＣＦ）または近ＳＣＦ溶液）を用いて送給される。例えば、超臨界または近超臨界ＣＯ２に溶解したテトラエチルオルトシリケート（ＴＥＯＳ）は、適切な鋳型内にシリカを堆積させることができる。反応生成物の堆積に必要な付加的な試薬／触媒を、前駆体と一緒に送給してもよい。水は、超臨界または近超臨界ＣＯ２溶液に含まれ得る試薬の一例である。簡潔のために、我々は、前駆体、前駆体送給物質、および前駆体と一緒に送給されて前駆体の鋳型への浸透を補助するか、またはそれを実行する、かつ／または反応生成物を鋳型内に堆積させる任意の他の成分を「前駆体混合物」と称する。
【００５５】
幾つかの実施形態において、反応生成物の堆積後に鋳型を除去し、反応生成物のメソポーラス構造（例えばメソポーラスシリカ）を残留させる。通常、メソポーラス構造は、鋳型と似た形態を有している。例えばブロックコポリマー鋳型の場合、反応生成物は、ブロックコポリマーのある特定相のドメインに対応する領域を占める。多くの場合、鋳型材料を分解することによって（例えば焼成、またはＵＶ線またはプラズマなどの他のエネルギー源への暴露によって）、鋳型が除去される。
【００５６】
鋳型材料および方法
所望のレベルのメソスコピックな秩序を有し（即ちサブミクロメーター長の寸法を超える構造を呈し）、所望の前駆体混合物を浸透させ得る部分（例えばドメイン）を含み、前駆体縮合化学反応に適合し得る任意の材料またはそれらの組み合わせから鋳型を作製することができる。鋳型材料は、有機材料（例えばポリマー、有機化合物、および有機化合物の集合体）および無機材料（例えば塩およびクレー）を含むことができる。
【００５７】
鋳型材料の例としては、ブロックコポリマーが挙げられる。ブロックコポリマーは、ポリマー分子の一部であるブロックの直線配列を含んでおり、そのポリマー分子のモノマー単位は、隣接するブロックとは異なる少なくとも１つの組成的特徴（例えばブロックの化学的構成）または形態的特徴（例えばブロック内の原子の配列）を備えている。適切な条件下（例えば好適な温度および相対濃度の範囲内）で、優先的に単一ブロックタイプのドメイン内に自己集合するブロックコポリマーが幾つかある。
【００５８】
適切なブロックコポリマーとしては、ポリエチレンオキシド−ポリプロピレンオキシド−ポリエチレンオキシド（ＰＥＯ−ＰＰＯ−ＰＥＯ）トリブロックコポリマーおよびポリスチレン−ポリエチレンオキシド（ＰＳ−ＰＥＯ）ジブロック、ポリ（ジメチルシロキサン）−ポリエチレンオキシドジブロックおよびトリブロックコポリマー、ならびにポリエチレン−ポリエチレンオキシドブロックコポリマーが挙げられる。
【００５９】
幾つかの実施形態において、ブロックコポリマーは、前駆体混合物の１つ以上の成分に対して特定の親和性を有する少なくとも１つのブロックを含む。その鋳型は、前駆体混合物の選択的成分を生得的に引き付けることによって、ブロックコポリマーの所望の相ドメイン内でのそれらの成分の分配を向上することができる。例えば、ブロックのうちの少なくとも１つが、親水性および／またはＣＯ２親和性であることによって、それらのブロック内で水、親水性前駆体および／またはＣＯ２の浸透性を向上させることができる。更に、１つのブロックが親水性であってもよく、第２のブロックがＣＯ２親和性であってもよい。別の例として、前駆体が選択的に反応および／または分配されるブロックを選択してもよい。
【００６０】
更にブロックコポリマーは、前駆体混合物または前駆体混合物成分に非親和性の別のブロックを少なくとも１種含んでいてもよい。非親和性のブロックは、ブロックで構成された鋳型相から前駆体混合物または成分が浸透するのを阻害する。例えばブロックコポリマーは、親水性ブロックおよび疎水性ブロックを含んでいてもよい。親水性ブロック相で構成された鋳型相に、水を選択的に分配させてもよい。別の実施例において、あるブロックはＳＣＦ溶液に対して非常に低い浸透性を呈し得るが、別のブロックは同溶液に容易に膨潤される。
【００６１】
幾つかの実施形態において、少なくとも１つのブロックを含み、ポジティブまたはネガティブフォトレジストとして作用し得るブロックコポリマーが選択される。これらのブロックコポリマーはその後、前駆体を浸み込ませる前、浸み込ませた時、または浸み込ませた後にフォトリソグラフィでパターン化されてもよい。
【００６２】
相分離されたブロックコポリマーの形態は、様々であってよい。例えばブロックコポリマーは、第１のブロックタイプの分離したドメインを、第２のブロックタイプのマトリックスに埋め込まれた状態で含んでいてもよい。あるいはブロックコポリマーは、相互浸透し合うドメインを含んでいてもよい。
【００６３】
加えて、ドメインサイズは所望に応じて様々であってもよい。ドメインサイズは、ブロックの分子量に影響されてもよい。幾つかの例において、ドメインサイズの固有寸法は、分子量の平方根に比例する。ドメインは、ナノメータ〜ナノメータの１／１０の範囲内であってもよい。あるいはドメインは、ミクロメータ程度か、それ以上のサイズであってもよい。メソポーラス構造は、ドメイン構造に由来するため、通常、ドメインサイズは、最終用途でメソポーラス材料の特性を満足するように制御される。ドメインサイズおよび構造に影響を与える因子を、以下に論じる。
【００６４】
ブロックコポリマーが、鋳型ドメイン内でメソポーラス材料の形態に更に影響を与え得る、付加的な相秩序を呈していもよい。例えば結晶または液晶ポリマー単位は、様々な度合いで単位間の並進秩序または配向秩序を示す。これらの特性を有するブロックを１つ以上選択してもよく、それによってポリマー単位はこれらのブロックで形成された鋳型ドメイン内で秩序化する。これらのドメイン内に堆積されたメソポーラス材料は、この秩序化のアーチファクト、例えば秩序化したドメイン内の密度の周期的変動などを表してもよい。少なくとも１つのブロックが半結晶性である場合、メソポーラス材料は、相分離されたコポリマーのドメインから生じる構造と、結晶構造との双方を一方または双方のドメイン内で呈することができる。これが起こり得るのは、前駆体の浸透および反応が半結晶性相ドメインの非晶質領域で進行し、結晶領域では進行しないような条件下である。鋳型プロセス時に少なくとも１つの半結晶性相ドメインが存在することによって、鋳型の容積拡大を低下または防止することもできる。
【００６５】
複数のパラメータが、ブロックコポリマー形態に影響を与える。これらのパラメータを変動させて、鋳型構造を所望の形態に作り出すことができる。通常は、各ブロックを作るモノマー単位の化学的構造によって、各ブロックを形成するモノマー間の相互作用との形成とブロック間の化学結合が生じ、その双方がブロックコポリマーの形態に影響を与える。例えばモノマー内にメソジェニック部分（例えばシアノビフェニル部分）を含むことによって、上記のようにドメイン内を秩序化することができる。更にモノマーの化学は、ブロックの混和性にも影響を与え、相ドメインへのブロックコポリマーの相分離／自己集合に強く影響を与える。
【００６６】
ブロックコポリマー内のブロックの相対的長さも、鋳型の形態に影響を与える。相の形
態は、球〜円柱〜他の板晶と、各ブロックの相対的長さに応じて様々であってよい。例えば単位Ａの短いブロックと、単位Ｂの比較的長いブロックと、単位Ｂの比較的長いブロックとを含むブロックコポリマーは、単位Ｂの長いブロックの連続相内に単位Ａのブロックを含む球になり得る。ブロックがほぼ同じ長さであれば交互になった板晶が形成する傾向があり、円柱はその中間の場合に形成される。
【００６７】
幾つかの実施形態において、コポリマーの構造は、ホモポリマーおよび／または膨潤剤の添加によって操作される。例えば、ブロックコポリマー内の１つ以上のブロックの１つ以上のホモポリマーを添加して、ブロックの反復距離を増加させることができる。この技術の例は、米国特許出願第２００２００５５２３９号として２００２年５月９日に公開された米国特許出願第０９／８１４，８９１号に、そしてアーバス他（Ａｄｖ．Ｍａｔｅｒ．１２巻、ｐ８１２（２０００年）（Ｕｒｂａｓ  ｅｔ  ａｌ．（Ａｄｖ．Ｍａｔｅｒ．１２，  ８１２（２０００））））によって記載されている。更に、前駆体よりもＳＣＦへの溶解度が低い膨潤剤（例えばジオクチルフタレート、スクアレン、またはポリプロピレンオキシドなど）は、鋳型に塗布され得る所定のブロックに選択的または非選択的なものであってもよい。幾つかの例において、選択的膨潤剤は、鋳型内の秩序無秩序転移（例えば異なる形態をとる秩序化状態の間の転移）を誘導することができ、それによってコポリマー構造を更に修飾する。選択的膨潤は、Ｋ．Ｊ．ハンレー、Ｔ．Ｐ．ロッジおよびＣ．Ｉ．ハング著（マクロモレキュールズ、３３巻、ｐ５９１８（２０００年）（Ｋ．Ｊ．
Ｈａｎｌｅｙ，  Ｔ．  Ｐ．  Ｌｏｄｇｅ  ａｎｄ  Ｃ．  Ｉ．  Ｈｕａｎｇ（Ｍａｃｒｏｍｏｌｅｃｕｌｅｓ、３３，５９１８（２０００））））に更に論じられている。
【００６８】
更に別の実施形態において、鋳型の形態は、沈殿反応の際に変化する。例えば試薬および反応副生物を、異なるドメインに選択的に分配させて鋳型を拡張させ、メソポーラス材料の形状のサイズを拡張前の鋳型の対応する形状に比べて増大させることができる。
【００６９】
鋳型材料の別の実施例としては、ホモポリマー（例えば非晶質または半結晶性ホモポリマー）、多分岐ポリマーまたはホモポリマーおよび／もしくは多分岐ポリマーのブレンド、ならびにランダムコポリマーが挙げられる。ホモポリマーの例としては、ポリ（メタクリル酸）、ポリ（アクリル酸）、ポリエチレンオキシド、ポリカプロラクトン、ポリ（乳酸）およびポリ（ビニルアルコール）が挙げられる。多分岐ポリマーの例としては、脂肪族ポリエステルが挙げられる。コポリマーの例としては、ポリ（メチルメタクリレート−コ−ジメチルアミノエチルメタクリレート）が挙げられる。
【００７０】
鋳型材料がホモポリマーを含む幾つかの実施形態において、ホモポリマーは、堆積工程時に鋳型内に堆積された材料から相分離する。この相分離によって、ポリマー鋳型材料を多量に含むドメインと、堆積材料を多量に含むドメインとが生成する。相分離は本来、スピノーダルまたはバイノーダルであってもよい。相分離は、堆積材料が堆積する際のいずれの時点で（例えば鋳型内で前駆体が反応する際に）起こってもよい。その後、引き続き鋳型材料の除去を利用して、多孔性材料を生成させ得る。そのような多孔性材料は、相分離された材料または一部が相分離された材料のドメインサイズによって少なくとも一部決まる長さ寸法での形状を示し得る。
【００７１】
あるいはホモポリマー鋳型材料を有する幾つかの実施形態において、鋳型材料および堆積材料の別個のドメインへの相分離が起こらず、堆積材料を浸み込ませ、堆積させた後に鋳型を除去することによって、堆積材料のナノポーラス試料よりも容積密度の小さい多孔性材料が得られる。
【００７２】
幾つかの実施形態において、鋳型は、ポロゲンとして機能する１種以上の他の成分と物理的に混合された均質なポリマーマトリックスで構成されていてもよい。本明細書で用い
られるポロゲンは、前駆体の分配性および／または反応性の差異を生じさせ得るいずれかの材料、ならびに／あるいはマトリックスポリマーを用いて製造される材料の構造を変化させ得るいずれかの材料を指す。ポロゲンの例としては、鋳型材料とは異なるポリマー（またはポリマー混合物）のナノスフェアまたはミセルが挙げられる。ナノスフェアを修飾して、鋳型との適合性を改善してもよい。適合性を改善し得る化学的官能基の例としては、アルコキシおよびアセトキシ基が挙げられる。
【００７３】
幾つかの実施形態において、ポロゲンを官能基化して別の部分に共有結合させてもよい。例としては、反応して共有結合を形成する官能基が挙げられる。これらは、ラジカル反応および縮合反応を受け得る基を含んでいてもよい（例えば反応し得る官能基としては、ビニル、アルコキシ、アセトキシ、ヒドロキシ、シラン基などが挙げられる）。幾つかの実施形態において、官能基が共重合によって誘導されてもよい。
【００７４】
ポロゲンが、分枝状または三次元星形構造（例えばデンドリマー、多分岐ポリマー、および「櫛形」構造のグラフトブロックコポリマー）を呈していてもよい。幾つかの実施形態において、ポロゲンは、キラル（例えばキラル塩またはキラル液晶ポリマー）であってもよく、かつ／または特異的な化学的認識要素もしくは生物学的認識要素をメソポーラス材料に付与するよう設計されていてもよい。
【００７５】
一般に、鋳型相の厚さは、所望に応じて様々であってよい。多くの場合、鋳型の厚さによって、メソポーラスフィルムの厚さが決定される。幾つかの実施形態において、鋳型フィルムは１ミクロメータ厚未満（例えば０．５、０．３または０．１ミクロメータ未満）である。別の実施形態において、鋳型フィルムは少なくとも１ミクロメータ厚（例えば少なくとも２、３、５または１０ミクロメータ）である。一般に、鋳型は薄膜に限定されない。かさ高の鋳型を用いて、かさ高のメソポーラス材料を調製することもできる（例えば、鋳型がミリメートルまたはセンチメートル厚程度であってもよい）。
【００７６】
通常、最初に基板上に鋳型材料の層を配置または堆積させることによって、鋳型材料が作製される。基板が、鋳型と得られたメソポーラスフィルムとを機械的に支持する。通常、基板の型はメソポーラスフィルムの具体的用途に依存する。例えばシリコンウェーハを、ミクロエレクトロニクス用途での基板として用いてもよい。別の実施例として、多孔性基板が、メソポーラス膜または他のメソポーラス分離媒体のための支持層として作用してもよい。メソポーラスフィルムが複合体品の一部なら、基板は最終生成物の一体化された部分になり得る（例えばマイクロチップはシリコンウェーハ基板上のメソポーラス層を含み得る）。適切な基板としては、シリコンウェーハ、ガラスシート、ポリマーウェブ、炭化ケイ素、窒化ガリウム、金属および金属酸化物、またはこれらの基板上に堆積された半導体層などが挙げられる。
【００７７】
鋳型材料は、多数の方法で基板上に配置することができる。一般に、所望の厚さおよび組成の鋳型相を一貫して生成するような方法で、鋳型を基板に配置する。例えば鋳型材料は、基板上にコーティングされてもよい（例えばスピンキャスティング、ナイフコーティング、バーコーティング、グラビアコーティングまたはディップコーティング）。溶液によって鋳型材料をコーティングし、溶液を蒸発させて鋳型材料の層を生成させ得る。鋳型材料を、基板上に蒸着してもよい。
【００７８】
触媒（または反応試薬）が、鋳型層に組込まれていてもよい。触媒は多くの場合、鋳型上への前駆体の沈殿を開始させるのに必要となる。幾つかの実施形態において、触媒がブロックコポリマー鋳型の１つの相の内部に封鎖されていて、主にその相のドメイン内で確実に沈殿が起こるようになっている。別の実施形態において、光または他の形態の輻射線への暴露によって活性化される触媒を、１つ以上の相ドメインに組込んでいる。そのよう
な触媒の一例が、光酸発生剤である。光酸発生剤の例としては、パーフルオロオクチルスルホネート、ジアリールヨードニウムヘキサフルオロアンチモネート、ジフェニルヨードニウム９，１０−ジメトキシアントラセンスルホネートイソプロピルチオキサントン、［４−［（２−ヒドロキシテトラデシル）オキシ］フェニル］フェニルヨードニウムヘキサフルオロアンチモネート、およびトリフェニルスルホニウムヘキサフルオロアンチモネートが挙げられる。その後、選択的暴露によって、鋳型の選択した領域で触媒を活性化することができる。別の実施形態において、前駆体を含む反応への阻害剤を、１つ以上の相ドメインに組込んでもよい。
【００７９】
鋳型層がキャスティングされるコーティング溶液に、触媒が含まれてもよく、あるいは分離工程のステップで触媒を鋳型相に塗布させてもよい。多くの場合触媒は、鋳型のブロックコポリマーと反応しない、独特な化学的化合物である。幾つかの例において、触媒は、ブロックコポリマーのブロックに化学的に組込まれていてもよく、あるいは触媒がブロックそのものであってもよい。
【００８０】
触媒の化学的性質は、主として前駆体材料と所望の沈殿反応の性質とによって決定される。ｐ−トルエンスルホン酸（ＰＴＳＡ）などの一部の酸触媒は、それらのアルコキシドからの金属酸化物縮合（例えばＴＥＯＳからのシリカ縮合）を開始するのに適している。鋳型、または少なくとも１相の鋳型との適合性が、触媒を選択する別の因子である。ＰＴＳＡは、ＰＳ−ＰＥＯ鋳型と一緒の使用に適した触媒で、ＰＥＯドメイン内に封鎖される。金属酸化物前駆体および触媒系の非限定的概要は、ブリンカーおよびシェーレ（Ｂｒｉｎｋｅｒ  ａｎｄ  Ｓｃｈｅｒｅ）によるゾル−ゲル・サイエンス（Ｓｏｌ−Ｇｅｌ  Ｓｃｉｅｎｃｅ）から得られる。
【００８１】
鋳型層が基板上に秩序化されたなら、その層をパターン化または秩序化してもよい。例えば標準的リソグラフィ技術（例えば紫外線フォトリソグラフィまたは電子ビームフォトリソグラフィ）を用いて、三次元構造を有するパターン化鋳型を作製してもよい。
【００８２】
幾つかの実施形態において、鋳型の一部を輻射線に直接暴露して、鋳型の構造および／または化学的性質を局部的に変動させる。一例は、ＰＳ−ＰＥＯ鋳型の紫外線への暴露である。紫外線によってＰＥＯ相をエッチングし、その後その相を除去してもよい。更に紫外線によって、ＰＳ相を架橋させる。シリカの堆積は、多くの場合ＰＥＯドメイン内に封鎖された酸によって触媒され、これらのドメイン内で優先的に起こるため、この相の除去によって、紫外線に暴露されたコポリマーの領域ではシリカ縮合が防止される。
【００８３】
あるいは鋳型を標準的フォトレジストでコーティングし、そのフォトレジストを輻射線に選択的に暴露する。フォトレジストを現像して、その下にある鋳型の一部を暴露して、その後エッチングして取り除く（例えばウェットエッチングまたはプラズマエッチング）。残ったフォトレジストを除去すれば、パターン化された鋳型が生成する。
【００８４】
鋳型またはフォトレジストの輻射線への選択的暴露は、１つ以上の様々な方法によって実行されてもよい。例えば、ある箇所に焦点を当てた輻射線ビーム（例えば電子ビーム）を、暴露表面を交差しながらラスター（rastered）させてもよい。別の実施例においては、シャドウマスクを用いることによって、暴露表面の一部が輻射線に全面的に暴露されないよう選択的にマスクされる。更に別の実施例においては、輻射線を鋳型に暴露して界面パターンを形成する。
【００８５】
通常、フォトリソグラフィを用いて、鋳型内に溝、島、および／または断層構造を形成することができる。これらの構造は、およそ数百ミクロメータ〜１ミクロメータ未満の寸法となり得る。
【００８６】
鋳型ドメインの秩序化
適切な条件下で、自己集合によって鋳型ドメインを秩序化し得る（例えば位置的配向（positionally oriented ）または配向秩序）。例えばブロックコポリマーをガラス転移を超える温度に加熱して、コポリマーを円柱形態に自己集合させてもよく、電場を加えてコポリマー内の円柱を配向、例えば垂直方向に配向させてもよい。電場を用いて鋳型を配向させる方法は、ブロックコポリマー成分の誘電率の差に依存する。同様に、成分の磁気双極子モーメントの間に十分な差が存在する場合には、磁場を用いて鋳型を配向させることができる。
【００８７】
電場で配向を誘導する場合、コポリマーのブロックの異なる化学的成分によって、コポリマードメインの誘電率に差が生じ得る。誘電率の約１％の差によって、特別な配向、例えば垂直配向になり得る。電場では、円柱、つまり異方性形状の誘電体に関連する配向依存性分極エネルギーによって、円柱が電場線に平行に配列する。
【００８８】
基板に平行で十分に強力な場の下では、形態の表面配列が打ち消されて、場によって平行に配向された円柱ドメインを生成することができる。円柱ドメインは、鋳型層に対して法線方向に鋳型層内に延びる。
【００８９】
鋳型をコポリマーブロックのガラス転移温度を超える温度に加熱することによって、ポリマー分子を可動性にして、それらをより容易に流動させる。別の方法を用い、通常はガラス転移温度を周囲温度未満に低下させることによって、この効果を実行することもできる。例えば、鋳型に可塑剤または溶媒を添加して、コポリマー分子を可動化し、それらを運動および自己集合させてもよい。配向場を加えた後に、可塑化剤または溶媒を除去して分子を固定する。その後、配向場を取り除くが、固定された分子にはその配向が残留する。幾つかの実施形態において、超臨界または近超臨界溶媒が、鋳型分子を可動化することができる。そのような例において、鋳型の配向と前駆体の沈殿とが同時に起こり得ると予測される。
【００９０】
ブロックコポリマー鋳型の秩序化は、電磁場以外の手段によって促進することもできる。例えば、円柱または円盤形ドメインなど異方性形状のドメインは、流動場または剪断場で秩序化することができる。異方性物体は、流動場で配向して、流動場線に対して最小の断面積を示す傾向がある。つまり円柱のアスペクト比（口径に対する高さの比）が１より大きい場合、円柱ドメインは流動場に平行な円柱軸に沿って配列する傾向がある。
【００９１】
ブロックコポリマーは、表面相互作用によっても秩序化させることができる。基板表面を、鋳型層でコーティングする前に化学的に（例えば界面活性剤で）処理してもよい。その後、化学的表面処理との相互作用によって、鋳型層は所定の方向に自然に配向することができる。例えば、疎水性モノマー単位と親水性モノマー単位とを有するランダムコポリマーの薄膜を基板上にコーティングして、ブロックコポリマー鋳型の中性表面を生成してもよい。ブロックコポリマーはランダムコポリマーで用いたものと同じモノマーで構成されてもよく、それは親水性マトリックス内で疎水性ブロックの球状ドメインを生成させる。
【００９２】
秩序を誘導するための場および表面処理の利用に関する更に詳しいことは、例えばＴ．サーン−アルブレッヒ他（アドバンスド・マテリアルズ、１２巻、２０００年、ｐ７８７（Ｔ．  Ｔｈｕｒｎ−Ａｌｂｒｅｃｈｔ、  ｅｔ  ａｌ．  （Ａｄｖａｎｃｅｄ  Ｍａｔｅｒｉａｌｓ、  １２, ２０００, ｐ７８７）））および米国特許出願第０９／８１４，８１９号に見出すことができる。鋳型を秩序化する他のアプローチとしては、ハイヤー他（Ｊ．Ｃｈｅｍ．Ｐｈｙｓ．、１１１巻、ｐ１１１０１（２００１年）（Ｈｅｉｅｒ  ｅ
ｔ  ａｌ．（Ｊ．  Ｃｈｅｍ．  Ｐｈｙｓ．，  １１１，  ｐ１１１０１（２００１））））によって開示されたマイクロコンタクトプリンティングを用いた基板の化学修飾、溶媒の方向性結晶化（directional crystallization ）の利用（例えばＣ．パーク他著、マクロモレキュールズ、３４巻、ｐ２６０２（２００１年）（Ｃ．  Ｐａｒｋ  ｅｔ  ａｌ．，  Ｍａｃｒｏｍｏｌｅｃｕｌｅｓ,   ３４, ｐ２６０２（２００１）) を参照）、および塊状材料の作製のためのロールキャスティングの利用（例えばＲ．Ｊ．アルバラクおよびＥ．Ｌ．トーマス（Ｊ．Ｐｏｌｙｍ．Ｓｃｉ．Ｐｏｌｙｍ．Ｐｈｙｓ．、第３１版、ｐ３７（１９９３年）（Ｒ．Ｊ．Ａｌｂａｌａｋ  ａｎｄ  Ｅ．Ｌ．Ｔｈｏｍａｓ（  Ｊ．  Ｐｏｌｙｍ．  Ｓｃｉ．  Ｐｏｌｙｍ．  Ｐｈｙｓ．，  ｅｄ３１，  ｐ３７（１９９３））））を参照）が挙げられる。
【００９３】
秩序化された鋳型が形成されれば、鋳型の一部を架橋させることができる。例えば秩序化されたブロックコポリマーの少なくとも１つのドメインが、イオン化した輻射線（例えば紫外線）の存在下で架橋する化合物を含んでいてもよい。そのような化合物の例としては、ポリエチレン、一部のポリオレフィン、およびポリ（塩化ビニル）などのポリマーが挙げられる。架橋によって機械的安定性を鋳型に付与することができ、それは特に鋳型が付加的な処理（例えば機械的および／または化学的処理）を受けることが適した実施形態で有利となり得る。
【００９４】
鋳型への前駆体送給
一般に、鋳型の形態を不利に変化させない前駆体、または堆積物の化学的性質に不利な影響を及ぼさない前駆体を鋳型に浸透させる任意の手法が用いられ得る。多くの場合、前駆体は、例えば溶媒中の送給物質によって送給される。例えば前駆体は、超臨界または近超臨界流体に溶解されてもよい。その後、ＳＣＦまたは近ＳＣＦ溶液は鋳型内に浸み込まされ、前駆体は１つ以上の鋳型ドメインの内部に分配された試薬／触媒と反応する。
【００９５】
以下の論述で、バッチ様式、連続様式の双方による前駆体送給を、実施例によって説明する。ＳＣＦ溶液中の前駆体を鋳型層に送給させる典型的なバッチ法は、以下の一般的手順を伴う。単一基板および既知の量の前駆体を、反応器（例えばステンレス鋼パイプ）に入れて密閉し、溶媒でパージして重量測定し、循環式温度制御型水浴に浸漬する。その後、例えば高圧マニホールドを用いて、反応器に既知量の前駆体を含む溶媒を充填する。反応器の内容物を、溶媒が超臨界または近超臨界溶媒となる特定の温度および圧力にする。溶液を鋳型に浸透させる。溶媒に溶解された前駆体が、鋳型内の特定のドメインに優先的に封鎖された触媒または他の試薬と相互作用する。前駆体が、これらのドメイン内の鋳型内で反応する。溶液が完全に鋳型を透過して前駆体が反応し、反応生成物が鋳型上に堆積することを確実に行わせるのに十分な時間にわたって反応器をこの条件に保つ。反応は通常、少なくとも１時間にわたって行われるが、１時間よりかなり短時間、例えば２０分未満または３０秒未満でも反応は完了し得る。反応時間の最適な長さは、経験的に決定してもよい。反応器が冷却されたら、基板を取り出し、分析するか、または更に処理して鋳型を除去してもよい。
【００９６】
前駆体分解生成物または未使用反応物を含む超臨界溶液を反応器から連続的に除去しながら、既知濃度の超臨界（または近超臨界）溶液をリザーバから取り出して、複数の基板を含む反応器に連続的に添加することを除けば、連続式前駆体送給工程は、上記バッチ法と同様である。反応器への流速と反応器からの流速を等しくすることによって、反応器内の圧力を実質的に一定に保つようにする。全体的な流速は、個々の反応に応じて最適化する。前駆体含有溶液を反応器に導入する前に、反応器に未混合の溶媒（前駆体溶液中の溶媒と同じもの）を超臨界または近超臨界圧力で充填し、超臨界または近超臨界温度に加熱する。その結果、前駆体含有溶液を最初に反応器に添加すると直ぐに、超臨界または近超臨界条件が保持される。
【００９７】
その反応条件での前駆体の溶解度は、当業者に周知の可変量目視容器（例えばマクヒュー他著、スーパークリティカル・フルイド・エクストラクション：プリンシプルズ・アンド・プラクティス、ボストン州バターワース、１９８６年（ＭｃＨｕｇｈ  ｅｔ  ａｌ．，Ｓｕｐｅｒｃｒｉｔｉｃａｌ  Ｆｌｕｉｄ  Ｅｘｔｒａｃｔｉｏｎ：Ｐｒｉｎｃｉｐｌｅｓ  ａｎｄ  Ｐｒａｃｔｉｃｅ，  Ｂｕｔｔｅｒｅｏｒｔｈ，  Ｂｏｓｔｏｎ，  １９８６）を参照）で検証することができる。既知量の前駆体および超臨界溶媒を目視容器に入れて、単相が視覚的に観察される条件にそれらを加熱および圧縮する。その後、層分離（液体−蒸気または固体−蒸気のいずれか）が誘導されるまで、等温で少しずつ減圧する。
【００９８】
処理の温度および圧力は、反応物と溶媒の選択とに依存する。一般に温度は、２５０℃未満であり、多くの場合１００℃未満（例えば約９０℃、８０℃、７０℃、６０℃、５０℃、または４０℃未満）であり、圧力は通常、５０〜５００バール（例えば約７５バール〜３００バール、９０バール〜２００バール、１００バール〜１５０バール、１１０バール〜１４０バール、または１２０バール〜１３０バール）である。基板と溶液との間の温度勾配を利用して、化学的選択性を高め、鋳型内の反応を促進することもできる。
【００９９】
ＳＣＦとして有用な溶媒は当業者に周知であり、高比重ガスと呼ばれることがある（ソンタグ他著、イントロダクション・トゥー・サーモダイナミックス、クラシカル・アンド・スタティスティカル、第２版、ジョン・ウィリー・アンド・ソンズ社発行、１９８２年、ｐ４０（Ｓｏｎｎｔａｇ  ｅｔ  ａｌ．，  Ｉｎｔｒｏｄｕｃｔｉｏｎ  ｔｏ  Ｔｈｅｒｍｏｄｙｎａｍｉｃｓ，  Ｃｌａｓｓｉｃａｌ  ａｎｄ  Ｓｔａｔｉｓｔｉｃａｌ，２ｎｄ  ｅｄ．，  Ｊｏｈｎ  Ｗｉｌｅｙ  ＆  Ｓｏｎｓ，  １９８２，  ｐ４０））。個々の物質の上記特定値の温度および圧力（それぞれ臨界温度および臨界圧力と定義する）では、飽和液体および飽和蒸気状態が同一であり、その物質がＳＣＦと呼ばれる。ＳＣＦの溶媒は、液体溶媒よりも１〜２桁程度、粘性が低い。超臨界溶媒が低粘性で表面張力が存在しないため、鋳型への試薬の改善された移送（液体溶媒に比較して）と、鋳型からの分解生成物の除去が促される。これは、溶液による鋳型相の完全な浸透を確実に行うのに特に有利である。その上、多くの前駆体の溶解度は、様々な液体および気体に比較して超臨界溶媒では高い。一般に超臨界溶媒は、例えば少量（５モル％未満）のエタノール（または他のアルコール）などの極性液体共溶媒など、単一溶媒または溶媒混合物で構成することができる。
【０１００】
試薬は、超臨界溶媒に十分に可溶で、試薬を均一に移送させることが望ましい。超臨界溶媒への溶解度は、超臨界溶媒の密度にほぼ比例する。前駆体移送の理想条件は、超臨界溶媒密度が少なくとも０．１〜０．２ｇ／ｃｍ３であること、または密度が臨界密度（臨界温度および臨界圧力での流体の密度）の少なくとも１／３であることを包含する。
【０１０１】
以下の表１は、数例の溶媒を各臨界特性に沿って列挙している。これらの溶媒は、単独または他の溶媒と一緒に用いて超臨界溶媒を形成することができる。表１は、各溶媒の臨界温度、臨界圧力、臨界容積、分子量、および臨界密度を列挙している。
【０１０２】
【表１】
2005510436.tif 000002
異なる超臨界溶媒の条件を説明するために、用語「対臨界温度」「対臨界圧力」および「対臨界密度」を用いている。個々の溶媒に関する対臨界温度は、個々の溶媒の臨界温度（ケルビンで測定）で割った温度（ケルビンで測定）であり、対臨界圧力および対臨界密度も同様の定義である。例えば約５９．８５℃（３３３Ｋ）および１５０ａｔｍで、ＣＯ２の密度が０．６０ｇ／ｃｍ３であれば、ＣＯ２に関する対臨界温度は１．０９、対臨界圧力は２．０６、対臨界密度は１．２８となる。超臨界溶媒の特性の多くは、近超臨界溶媒によっても示されるが、近超臨界溶媒は、超臨界温度および超臨界圧力がそれぞれ０．８および０．６を超えるが両者とも１を超えない（そのような場合、溶媒は超臨界となる）溶媒を指す。鋳型に浸み込ませせるために適切な一組の条件としては、超臨界または近超臨界溶媒の対臨界温度０．８〜１．６と、流体の臨界温度１５０℃未満とが挙げられる。
【０１０３】
二酸化炭素（ＣＯ２）は、溶媒の特に良好な選択肢である。臨界温度（３１．１℃）は周囲温度に近く、このため適度な処理温度（８０℃未満）で使用することができる。多くの所望の前駆体と反応性がなく、気体と可溶性液体または固体基板との反応を実行する上で理想的な媒体である。
【０１０４】
前駆体および反応機構
触媒（または反応試薬）によって促進された反応に引き続き鋳型内に所望の堆積材料が生成するように、前駆体が選択される。堆積物は、酸化物（例えばＳｉＯ２およびＴｉＯ２）または金属混合物または金属酸化物混合物（例えばＹ−Ｂａ−Ｃｕ−Ｏなどの超電導混合物）、金属（例えばＣｕ、Ｐｔ、ＰｄおよびＴｉ）、半導体元素（例えばＳｉ、ＧｅおよびＣ）、半導体化合物（例えばＧａＡｓおよびＩｎＰなどのIII −Ｖ半導体、ＣｄＳなどのII−VI半導体、ＰｄＳなどのIV−VI半導体）を含んでいてもよい。金属酸化物などの酸化物（Ｓｉ、Ｚｒ、Ｔｉ、ＡｌおよびＶの酸化物）は、メソポーラス体の材料の重要な分類である。酸化物堆積のための前駆体としては、シリカ堆積でのＴＥＯＳなどのアルコキシドが挙げられる。堆積物は、ハロゲン化化合物（例えばフッ素化、塩素化、臭素化
またはヨウ素化化合物）を含んでいてもよい。
【０１０５】
幾つかの実施形態において、前駆体はモノマーまたはモノマー混合物であり、堆積された材料はポリマーまたはポリマー混合物である。そのような場合、堆積したポリマーは、鋳型材料（例えば鋳型ポリマー）の分解温度を実質的に超える分解温度を呈してもよい。一旦、高温ポリマーが堆積されたならば、鋳型ポリマーは除去されてもよい。モノマー重合の触媒は、任意にコポリマー鋳型の1 つのドメイン内で選択的に堆積されていてもよく、あるいはコポリマー鋳型の１つのドメインが、重合を触媒する酸基などの化学的官能基を保持していてもよい。別の実施形態において、モノマー前駆体がブロックコポリマーの1 つのドメイン内に優先的に分配されるように、ブロックコポリマー鋳型が選択されてもよい。高い分解温度（例えば約４５０℃または５００℃よりも高い温度、５５０℃以上など）を有するポリマーの非限定的例としては、ポリフェニレンなどの芳香族ポリマーが挙げられる。
【０１０６】
幾つかの実施形態において、前駆体は、Ｂステージ・オルガノポリシリカ誘電マトリックス材料を含んでいる。Ｂステージとは、未硬化材料を指す。言い換えれば、適切な条件下でＢステージ・オルガノポリシリカ材料を縮合などによって重合または硬化して、コーティングまたはフィルムなどの高分子量材料を形成することができる。そのようなＢステージ材料は、モノマー、オリゴマー、またはその混合物であってもよい。Ｂステージ材料としては、モノマー、オリゴマー、またはモノマーとオリゴマーとの混合物と、ポリマー材料との混合物が更に挙げられる。
【０１０７】
一般に、前駆体から所望の材料を生成させる反応のいずれを利用してもよい。本来、前駆体および反応機構は、鋳型へ前駆体を送給するために選択された方法に適合性を有さなければならない。例えばＳＣＦまたは近ＳＣＦ溶液を使用する場合、鋳型の付近の処理温度が低く（例えばＣＯ２では２５０℃、２００℃、１５０℃、または１００℃未満）、流体密度が比較的高いこと（例えばＣＯ２では０．２ｇ／ｃｍ３を超える）が重要な特徴である。鋳型の温度が高すぎると、基板付近の流体の密度が気体の密度に近くなり、溶液を基剤とするプロセスの利点が損なわれる。加えて、高い鋳型温度は、鋳型の形態に悪影響を及ぼす可能性がある。例えば反応は、前駆体の還元（例えば還元剤としてＨ２またはＨ２Ｓを用いることによる）、前駆体の酸化（例えば酸化剤としてＯ２またはＮ２Ｏを用いることによる）、または前駆体の加水分解（即ちＨ２Ｏの添加）を伴ってもよい。加水分解の例は、チタニウムテトライソプロポキシド（ＴＴＩＰ）などの金属アルコキシド（前駆体）を水と反応させて、ＴｉＯ２などの金属酸化物構造を生成させることである。その反応は、光学輻射線によって開始してもよい（例えば紫外線による光分解）。この場合、光学輻射線からの光子が反応試薬である。
【０１０８】
幾つかの例において、前駆体送給物質は、反応に関与してもよい。例えば付加的な溶媒としてのＮ２Ｏと有機金属化合物としての金属前駆体とを含む超臨界溶液では、Ｎ２Ｏは、金属前駆体の酸化剤として働き、所望の材料として金属酸化物を生成させることができる。しかしほとんどの場合、ＳＣＦ中の溶媒は化学的に不活性である。
【０１０９】
合成後の処理
鋳型への前駆体送給の生成物は、鋳型材料と反応生成物の複合体（例えばフィルムまたはかさ高の層）である。鋳型材料を除去して、反応生成物のメソポーラス構造を生成させてもよい。そのような場合、通常、多数の技術の１つ以上を用いて鋳型材料を分解する。例えば、ブロックコポリマー鋳型を焼成によって熱分解してもよい。ほとんどのポリマーの分解温度（例えば約４００℃）がシリカ構造に影響を与えないため、シリカ−ポリマー複合体からの鋳型除去は、焼成が非常に適している。あるいは、化学的または光化学的技術によって、鋳型が分解または溶解されてもよい。複合体層は、鋳型を分解して反応生成
物を分解しない溶媒またはエッチング剤に暴露されてもよい。光化学的技術としては、適切な輻射線（例えば紫外線）に暴露することによる鋳型の分解が挙げられる。
【０１１０】
鋳型除去を促進する流体の存在下で、鋳型材料の分解が、実施されてもよい。幾つかの例において、前駆体送給物質によって、この機能を提供することができる。例えば、超臨界または近超臨界ＣＯ２またはＣＯ２／Ｏ２混合物は、メソポーラス材料中でのＳＣＦの移送上の利点を活用して、分解された鋳型の除去を促進することができる。
【０１１１】
鋳型除去の後、メソポーラス材料を所望に応じて更に処理してもよい。幾つかの実施形態において、メソポーラス構造を更に処理して化学修飾する。例えば、１，１，１，３，３，３−ヘキサメチルジシラザンまたは（ＣＨ３）３ＳｉＣｌと反応させてダングリングＯＨ基を封鎖して疎水性表面を生成させることによって、アルコキシド縮合から得られた親水性シリカ表面を修飾することを必要としてもよい。多くの場合、これは試薬のＳＣＦ
ＣＯ２溶液を用いて実行することができる。これらの反応には、Ｃ．Ｊ．ブリンカーおよびＧ．Ｗ．シェーレ著、ゾル−ゲル・サイエンス：ザ・フィジックス・アンド・ケミストリー・オブ・ゾル−ゲル・プロセシング、アカデミック・プレス社出版、カリフォルニア州サンディエゴ、１９９９年、ｐ６６２（Ｃ．  Ｊ．  Ｂｒｉｎｋｅｒ  ａｎｄ  Ｇ．
Ｗ．  Ｓｃｈｅｒｅｒ，  Ｓｏｌ−Ｇｅｌ  Ｓｃｉｅｎｃｅ：  ｔｈｅ  Ｐｈｙｓｉｃｓ  ａｎｄ  Ｃｈｅｍｉｓｔｒｙ  ｏｆ  Ｓｏｌ−Ｇｅｌ  Ｐｒｏｃｅｓｓｉｎｇ，  Ａｃａｄｅｍｉｃ  Ｐｒｅｓｓ，Ｓａｎ  Ｄｉｅｇｏ  ＣＡ，  １９９９，  ｐ６６２）に記載されたものなど、１、２、および３官能基カップリング剤をはじめとする市販のオルガノシランカップリング剤の使用を含み得る。
【０１１２】
前駆体送給物質の存在下、例えば超臨界または近超臨界流体混合物（例えばＣＯ２またはＣＯ２／Ｏ２）の存在下で、メソポーラス材料を更に処理し、それによってメソポーラス材料中でのＳＣＦの移送上の利点を活用してもよい。
【０１１３】
更に別の実施形態において、鋳型除去の後、メソポーラスフィルムをパターン化する。例えば、上記のように光フォトリソグラフィ及び電子ビームフォトリソグラフィなどのリソグラフィ技術を用いて、メソポーラスフィルムがパターン化されてもよい。
【０１１４】
幾つかの実施形態において、前駆体が鋳型内に浸み込まされて、反応生成物が鋳型内に堆積され、鋳型／反応生成物複合体が鋳型除去の前に更に処理される。これらの実施形態において、鋳型の存在によって次の処理に有利な機械的性質を付与してもよい。例えば、鋳型の除去の前に鋳型／反応生成物複合体をパターン化およびエッチングして、デバイス構造を組入れてもよい。鋳型／反応生成物複合体をエッチングして、デバイスの形状を組入れてもよく、材料をそれらの形状内に堆積させてもよく、鋳型の除去の前に堆積した材料を平面化してもよい。形状内に堆積した材料は、例えば銅拡散バリア、および半導体デバイスの相互接続構造を形成するための銅を含んでいてもよい。
【０１１５】
用途
メソポーラス材料は、複数の特徴を有することによって、数多くの用途での魅力的な材料になる。例えば一部のメソポーラス材料は、低誘電率（例えば約２．５、２．２、２．０、１．８、１．５以下）を有しており、例えば集積回路およびマイクロエレクトロニクスデバイス内での魅力的な誘電材料となり得る。これに代わって、またはこれに加えて、メソポーラス材料は、高い硬度（例えば約０．１、０．５、０．７ＧＰａ以上の硬度）を有することによって、例えば保護的な機能性コーティングの魅力的な候補物質となり得る。硬度が高いことによって、例えば集積回路の製造など特定の製造工程への適合性がより高い材料にもなり得る。その上、一部のメソポーラス材料は、低い屈折率（例えば約１．４、１．２以下の屈折率）を有し得るため、低い屈折率の光学用途に適することになる。
したがってメソポーラス材料は、例えば低誘電体、触媒、分子分離、光学コーティング、光エレクトロニクス、フォトニクスおよびセンサーの分野に適用することができる。
【０１１６】
メソポーラスシリカフィルムは、マイクロエレクトロニクス業界、例えば半導体デバイス業界に関連する。特にメソポーラスフィルムは低誘電率を有し得るため、薄いメソポーラスフィルムは、半導体ウェーハへの低誘電体コーティングとして潜在的に有用である。幾つかの実施形態において、メソポーラスフィルムは、標準法を用いて作製され得る集積回路内の誘電層として用いられることができる。集積回路を作製する技術は、例えばマイケル・クワークおよびジュリアン・セルダ（２００１年プレンティス・ホール）Ｍｉｃｈａｅｌ  Ｑｕｉｒｋ  ａｎｄ  Ｊｕｌｉａｎ  Ｓｅｒｄａ（Ｐｒｅｎｔｉｃｅ  Ｈａｌｌ、２００１））によるセミコンダクター・マニュファクチュアリング・テクノロジー（Ｓｅｍｉｃｏｎｄｕｃｔｏｒ  Ｍａｎｕｆａｃｔｕｒｉｎｇ  Ｔｅｃｈｎｏｌｏｇｙ）  に開示されている。
【０１１７】
メソポーラス材料を用いて、光ファイバーならびにその他の光学部品および装置に光コーティングを施すことができる。メソポーラス材料は、低屈折率の層を与え得るため、反射防止コーティングおよび他の光学的用途に有用になる。その上、メソ細孔材料中の細孔の容積分率を調整することによって、材料の屈折率を選択して金属酸化物の屈折率から空気の屈折率までの範囲のいずれかの値に選択し得る。あるいは細孔に流体（例えば高屈折率の流体または液状結晶）を充填して、材料の屈折率を金属酸化物の屈折率から流体の屈折率までの値の範囲に選択してもよい。したがって本明細書に開示された方法を用いて、市販の光学部品（例えばレンズ、ファイバー、集積光学部品、および電子ディスプレイ用のガラス基板などの光学基板）上にメソポーラスフィルムを形成することができる。
【０１１８】
メソポーラス材料は、触媒として、そして分子分離においても有用であり、多孔性膜中で用いることができる。
【実施例】
【０１１９】
本発明を、以下の実施例において更に説明するが、それらはクレームに記載された本明細書の範囲を限定するものではない。
化学物質
本明細書に記載されたブロックコポリマーおよび非イオン性界面活性剤は、ＢＡＳＦ（ニュージャージー州マウントオリーブ（Ｍｔ．Ｏｌｉｖｅ、ＮＪ））およびアルドリッチ（Ａｌｄｒｉｃｈ）から市販されており、更に精製することなく入手したまま使用された。ポリ（プロピレンオキシド）センターブロックのどちらか一方の側にポリ（エチレンオキシド）ブロックを含むトリブロックコポリマーであるプルロニック（Ｐｌｕｒｏｎｉｃ）（登録商標）Ｆ１２７コポリマーを、ＢＡＳＦから得た。ブリジ（Ｂｒｉｊ）（登録商標）７６およびブリジ（登録商標）７８は、オリゴマーのアルキル−ポリ（エチレンオキシド）非イオン性界面活性剤であり、アルドリッチから得た。コポリマーの鋳型の構造は、以下のとおりである：プルロニック（登録商標）Ｆ１２７（Ｍａｖ＝１２６００）  ＥＯ１０６ＰＯ７０ＥＯ１０６（ＢＡＳＦ）；ブリジ（登録商標）  ７６Ｃ１８ＥＯ１０（アルドリッチ）；ブリジ（登録商標）７８  Ｃ１８ＥＯ２０（アルドリッチ）。ポリ（メタクリル酸）（Ｍａｖ＝１０００００）は、ポリサイエンス（Ｐｏｌｙｓｃｉｅｎｃｅ）から得た。テトラエチルオルトシリケート（ＴＥＯＳ）およびｐ−トルエンスルホン酸（ＰＴＳＡ）は、アクロス・ケミカルズ（Ａｃｒｏｓ  Ｃｈｅｍｉｃａｌｓ）から得た。エタノールは、ファルマコ（Ｐｈａｒｍｃｏ）から得た。メチルトリエトキシシラン（ＭＴＥＳ）およびビス（トリエトキシシリル）エタン（ＢＴＥＳＥ）は、ゲレスト（Ｇｅｌｅｓｔ）から得た。全ての化学物質は、更に精製することなく入手したまま使用した。二酸化炭素（コールマングレード（Ｃｏｌｅｍａｎ  ｇｒａｄｅ））は、メリアム・グレーブス（Ｍｅｒｒｉａｍ−Ｇｒａｖｅｓ）から得て、入手したまま使用した。社内で調製した
脱イオン水を、浸透用に使用した。
【０１２０】
実施例１  ＴＥＯＳからのメソポーラスシリカフィルム
シリコン基板（約４．４５センチメートル（１．７５インチ）ｘ約４．４５センチメートル（１．７５インチ））を、水酸化アンモニウムと脱イオン水と過酸化水素との混合物（容量部６：６：１）で洗浄し、脱イオン水でリンスして、ＨＣｌと脱イオン水と過酸化水素との第２の溶液（容量部６：１：１）で洗浄し、その後、脱イオン水でリンスした。プルロニック（登録商標）Ｆ１２７の薄膜を、少量のｐ−トルエンスルホン酸（ＰＴＳＡ）および水を含むエタノール中の４重量％溶液を用いて、洗浄したシリコン基板にスピンキャスティングした。乾燥させた後、ＰＴＳＡを含むフィルムは、約１５００オングストローム厚であった。その後、スピンキャストフィルムを含む基板を、高圧反応器に入れた。反応器は、金属シールリングで密閉された対向式ステンレス鋼ブラインドハブ（opposed stainless steel blind hubs）（グレーロック（Ｇｒａｙｌｏｃ））で構成されていた。ＣＯ２の導入と排気のため、および反応器内部の圧力および温度をモニタリングするために、ブラインドハブ上に機械加工されたポートを設けた。反応器よりも低い圧力定格の破裂板アセンブリも、安全性のために反応器に存在した。反応器の温度は、外部バンドヒーター（ワトロー（Ｗａｔｌｏｗ））を用いて一定に保った。反応器を密閉し、定温水浴を用いて５０℃に保持した高圧シリンジポンプ（イスコ社（ＩＳＣＯ  Ｉｎｃ）を用いて、５０℃、１２２バールで給湿した二酸化炭素中の特定量（５マイクロリットル）のテトラエチルオルトシリケート（ＴＥＯＳ）に２時間、フィルムを暴露した。内部熱電対を用いて反応器の内部温度を測定し、外部に取付けた熱電対と、外部バンドヒーター（Ｗａｔｌｏｗ）を用いて外壁を加熱する温度制御装置とを一緒に用いて±２℃に保持した。その後、反応器を緩やかに大気圧にまで排気した。その後、複合体フィルムを反応器から取り出して秤量した。フィルムの重量は、反応後に１８５％増量していた。
【０１２１】
θ−２θ配置（ｇｅｏｍｅｔｒｙ）（２θ＝０．５°〜６°、ステップサイズ０．００５°、計数時間４０秒）での回転陰極からのＣｕ−Ｋα線を用いるフィリップ（Ｐｈｉｌｌｉｐ）ＰＷ３０４０−ＭＰＤ回折装置でのＸ線回折法（ＸＲＤ）によって、複合体フィルムを特性付けた。
【０１２２】
図１（下のトレースと下の挿入図）は、５０℃、１２２．５バールの超臨界二酸化炭素中でＴＥＯＳを浸み込ませたプルロニック（登録商標）Ｆ１２７の、浸み込ませただけの状態の（以下、単に「浸透後の」とする）メソ構造フィルムの典型的なＸ線回折（ＸＲＤ）パターンを示している。０．５°〜２°の２θ値で３つの強力な反射（面間隔ｄが１３３．８Å、７７．５Åおよび５２Å）が存在し、その他にも弱いショルダーピークがあることを示している。
【０１２３】
その後、複合体フィルムを空気中で６時間かけて室温から４００℃に加熱することによって、プルロニック（登録商標）Ｆ１２７鋳型を複合体フィルムから除去し、４００℃の空気中に更に６時間、試料を保持し、最後に６時間かけて４００℃から室温に冷却した。メソ構造フィルムを４００℃で６時間焼成すると、ＸＲＤピークは右にシフトして２θ値がより高く、または面間隔ｄがより小さくなり、フィルムがわずかに収縮していることが示された（図１（上のトレースおよび上の挿入図）参照）。鋳型の除去による電子密度対比（ｅｌｅｃｔｒｏｎ  ｄｅｎｓｉｔｙ  ｃｏｎｔｒａｓｔ）の上昇とシリカネットワークの重合度上昇とによって、ＸＲＤピークの強度は有意に上昇し、フィルムのメソ構造が熱に安定であることも示された（最大で少なくとも４００℃）。焼成後のフィルムのＸＲＤパターンは、２θ＝０．５°〜２．５°に面間隔ｄ＝１０２．３Å、５５．７Åおよび３７．１Åの３つの鋭いピークを示している。
【０１２４】
フィルムの秩序性は、図２に示した透過電子顕微鏡像（ＴＥＭ）から明白である。ＴＥ
Ｍ像は、１００ｋＶで操作したＪＥＯＬ  １００ＣＸ電子顕微鏡で得られた。分析用の試料は、Ｓｉウェーハのメソポーラスフィルムを剥離してフィルムを小さな粒子に粉砕し、エタノール中の粒子のスラリーを利用して粒子をＴＥＭグリッド上に分散させることによって調製した。ＴＥＭ像および対応するフーリエ・ディフラクトグラムは、焼成後のフィルムの３次元近立方晶構造を示した。図２（ａ）および２（ｂ）は、３次元近立方晶構造の［１００］および［１１１］入射のＴＥＭ像および対応するフーリエ・ディフラクトグラムを示している。ＴＥＭ像およびＸＲＤパターンによって、浸透後のフィルムに３次元立方晶メソフェーズが存在し、焼成後のフィルムに３次元近立方晶メソフェーズが存在することが確認された。
【０１２５】
実施例２  ＴＥＯＳからのメソポーラスシリカフィルム
シリコン基板（約４．４５センチメートル（１．７５インチ）ｘ約４．４５センチメートル（１．７５インチ））を、実施例１に記載された手順を用いて洗浄した。プルロニック（登録商標）Ｆ１２７のフィルムを、少量のｐ−トルエンスルホン酸（ＰＴＳＡ）および水を含むエタノール中の１２．５重量％溶液を用いて、１５００ｒｐｍで洗浄したシリコン基板にスピンキャスティングした。乾燥させた後、ＰＴＳＡを含むフィルムは、８０９５オングストローム厚と測定された。その後、基板を実施例１に記載されたとおり高圧反応器に入れた。
【０１２６】
反応器を密閉し、定温水浴を用いて６０℃に保持した高圧シリンジポンプ（イスコ社）を用いて、６０℃、１２２バールの給湿したＣＯ２中の０．０１重量％ＴＥＯＳ溶液に４時間、フィルムを暴露した。その後、反応器を緩やかに大気圧にまで排気した。その後、複合体フィルムを反応器から取り出して秤量した。フィルムの重量は、反応後に１１２％増量していた。
【０１２７】
θ−２θ配置（ステップ０．０２°、計数時間４０秒）の回転陰極からのＣｕ−Ｋα線を用いるＸ線回折法（ＸＲＤ）によって、複合体フィルムを特性付けた。２θ＝０．６８°の鋭いピークは、面間隔ｄ＝１２９．８オングストロームに対応するもので、周期的構造が生成したことを示した（図３参照）。ピークは狭く、０．１°未満の幅で強度は半分であった。その後、実施例１に記載された手順を用いて焼成することにより、ポリマー鋳型を除去した。焼成後のフィルムをＸＲＤで検査した。図３に示すように、焼成した後には、面間隔ｄ＝１１９．３オングストロームに対応する０．７４°にシフトした主なＸＲＤピークによって、シリカネットワークの収縮が観察された。分析によって、このフィルムの収縮が約８．１％であることが明らかとなった。比較すると、ＴＥＯＳ表面構造の調和した自己集合を記載する文献報告は、メソ構造の２００ピークの移動を測定することによってＸＲＤで決定されたように、焼成による４３％の収縮を示している（Ｄ．グロッソ他著、Ｃｈｅｍ．  Ｍａｔｅｒ．、１３巻、ｐ１８４８−１８５６（２００１年）（Ｄ．
Ｇｒｏｓｓｏ  ｅｔ  ａｌ．，  Ｃｈｅｍ．  Ｍａｔｅｒ．，１３，  １８４８−１８５６（２００１）））。
【０１２８】
フィルムの秩序性は、図４に示した透過電子顕微鏡像から明白である。分析用の試料は、実施例１に記載された手順を用いて調製した。その像から、鋳型の秩序性がメソポーラスフィルムに保持されていることが示された。細孔は、秩序化された円柱形態を呈していた。像の面に平行かつ直交した円柱配向を有する粒子が、顕微鏡像から明白となった。
【０１２９】
実施例３  ＴＥＯＳおよびブリジ（登録商標）７６からのメソポーラスシリカフィルム
シリコン基板（約４．４５センチメートル（１．７５インチ）ｘ約４．４５センチメートル（１．７５インチ））を、実施例１に記載された手順を用いて洗浄した。ブリジ（登録商標）７６の薄膜を、少量のｐ−トルエンスルホン酸（ＰＴＳＡ）および水を含むエタノール中の５重量％溶液を用いて、洗浄したシリコン基板にスピンキャスティングした。
乾燥させた後、ＰＴＳＡを含むフィルムは、約１５００オングストローム厚であった。その後、スピンキャストフィルムを含む基板を、実施例１に記載されたものと同様に高圧反応器に入れた。反応器を密閉し、定温水浴を用いて４０℃に保持した高圧シリンジポンプ（イスコ社）を用いて、４０℃、１２２バールの給湿した二酸化炭素中の特定量（５マイクロリットル）のテトラエチルオルトシリケート（ＴＥＯＳ）に２時間、ブリジ（登録商標）７６フィルムを暴露した。内部熱電対を用いて反応器の内部温度を測定し、外部に取付けた熱電対と外部バンドヒーター（ワトロー）を用いて反応器の外壁を加熱する温度制御装置とを一緒に用いて±２℃に保持した。その後、反応器を緩やかに大気圧にまで排気した。その後、複合体フィルムを反応器から取り出して秤量した。フィルムの重量は、反応後に１５７％増量していた。
【０１３０】
図５は、非イオン性ブリジ（登録商標）７６界面活性剤を鋳型として用いた浸透後のシリケートフィルムおよび焼成後のシリケートフィルムのＸ線回折パターンを示している。４０℃、１２２．５バールの超臨界ＣＯ２中でＴＥＯＳを浸み込ませた、浸透後のフィルムのＸＲＤパターンは、１°〜３°の２θ値の間に面間隔ｄ＝６５．９Å、６２．７Åおよび３１．２Åに対応する３つの鋭いピーク（１つは鋭いピークで２つは鋭いショルダーピーク）を有している（図５参照（下のトレースと下の挿入図））。焼成によってピークは強度を増し、面間隔ｄ＝５８．６Å、４５．７Åおよび２４．１Åに対応するより高い２θ値にシフトした（図５（上のトレースと上の挿入図）参照）。浸透後の試料と焼成後の試料の両ＸＲＤパターンは、３次元六方晶メソフェーズを示す可能性がある。浸透後のフィルムの鋭いＸＲＤピークは、格子定数：ａ＝７６．２Åおよびｃ＝１２６Å、ｃ／ａ＝１．６５３（理想的ｃ／ａ＝１．６３２）の３次元六方晶メソフェーズの（１００）、（００２）および（１１２）回折ピークとして示された。４００℃での焼成の後、単位格子のサイズは収縮している（ａ＝５９．７Åおよびｃ＝９５．５Å、ｃ／ａ＝１．６）。
【０１３１】
透過電子顕微鏡法（ＴＥＭ）を用いて、焼成後のフィルムを分析した。実施例１に記載された手順を用いて、ＴＥＭの試料を作製した。図６（ａ）および６（ｂ）はそれぞれ、［００１］および［０１１］晶帯軸に沿って観察された３次元六方晶メソフェーズのＴＥＭ像を示している。これらの図の挿入図は、対応するフーリエ・ディフラクトグラムを示している。ＸＲＤパターンとＴＥＭ像とを合わせると、フィルムの３次元六方晶メソフェーズが確認された。
【０１３２】
実施例４  ＴＥＯＳおよびブリジ（登録商標）７８からのメソポーラスシリカフィルム
シリコン基板（約４．４５センチメートル（１．７５インチ）ｘ約４．４５センチメートル（１．７５インチ））を、実施例１に記載された手順を用いて洗浄した。ブリジ（登録商標）７８の薄膜を、少量のｐ−トルエンスルホン酸（ＰＴＳＡ）および水を含むエタノール中の５重量％溶液を用いて、洗浄したシリコン基板にスピンキャスティングした。乾燥させた後、ＰＴＳＡを含むフィルムは、約１７００オングストローム厚であった。その後、スピンキャストフィルムを含む基板を、実施例１に記載されたものと同様に、高圧反応器に入れた。反応器を密閉し、高圧シリンジポンプ（イスコ社）を用いて、６０℃、１２２バールの給湿した二酸化炭素中の特定量（５マイクロリットル）のテトラエチルオルトシリケートに２時間、ブリジ（登録商標）７８フィルムを暴露した。高圧シリンジポンプ（イスコ社）は、定温水浴を用いて６０℃に保持した。内部熱電対を用いて反応器の内部温度を測定し、外部に取付けた熱電対と外部バンドヒーター（ワトロー）を用いて反応器の外壁を加熱する温度制御装置とを一緒に用いて±２℃に保持した。その後、反応器を緩やかに大気圧にまで排気した。その後、複合体フィルムを反応器から取り出して秤量した。フィルムの重量は、反応後に１６２．５％増量していた。
【０１３３】
図７は、６０℃、１２２バールの給湿した超臨界二酸化炭素中でＴＥＯＳを浸み込ませた後の複合体フィルムのＸ線回折パターンを示している。焼成後の同フィルムのＸＲＤパ
ターンを、図８に示している。６０℃、１２２バールの超臨界二酸化炭素中でＴＥＯＳを浸み込ませた、浸透後の複合体フィルムのＸＲＤパターンは、面間隔ｄ＝７１．３Å、４９．９Å、３７Åおよび２４．９Åに対応する４つの鋭いピークと（プロットのスケールの関係で図７には図示せず）、他にも弱い反射を有していた。
【０１３４】
その後、実施例１に記載された手順を利用して、複合体フィルムを焼成した。焼成後のフィルムのＸＲＤパターンは、面間隔ｄ＝５８．７Åおよび２９．９Åに対応する２つの極めて鋭いピークと（プロットのスケールの関係で図８には図示せず）、他にも弱い反射を示した。浸透後のフィルムのＸＲＤパターンの鋭いピークは、立方晶メソフェーズ（ａ＝１０１．３Å）の（１１０）、（２００）、（２２０）および（４００）回折ピークを示していた。焼成後のＸＲＤピークは、立方晶メソフェーズ（ａ＝８２Å）の（１１０）および（２２０）反射を示していた。図９（ａ）および図９（ｂ）は、５０℃、１２２バールで浸み込ませて焼成した後のフィルムのＴＥＭ像を示している。ＴＥＭ用の試料は、実施例１に記載された手順を利用して調製した。ＴＥＭ像は、［１００］および［１１１］方向に沿った立方晶メソフェーズを示している。
【０１３５】
実施例５  ＴＥＯＳとメチルトリエトキシシラン（ＭＴＥＳ）との混合物からのメソポーラスオルガノシリケートフィルム
シリコン基板（約４．４５センチメートル（１．７５インチ）ｘ約４．４５センチメートル（１．７５インチ））を、実施例１に記載された手順を用いて洗浄した。ブリジ（登録商標）７８の薄膜を、少量のｐ−トルエンスルホン酸（ＰＴＳＡ）および水を含むエタノール中の５重量％溶液を用いて、洗浄したシリコン基板にスピンキャスティングした。乾燥させた後、ＰＴＳＡを含むフィルムは、約１７００オングストローム厚であった。その後、スピンキャストフィルムを含む基板を、実施例１に記載されたものと同様に、高圧反応器に入れた。反応器を密閉し、高圧シリンジポンプ（イスコ社）を用いて、６０℃、１２２バールの給湿した二酸化炭素中の特定量（５マイクロリットル）の、ＴＥＯＳとメチルトリエトキシシランとの混合物（重量で１：３）に２時間、ブリジ（登録商標）７８フィルムを暴露した。高圧シリンジポンプ（イスコ社）は、定温水浴を用いて６０℃に保持した。内部熱電対を用いて反応器の内部温度を測定し、外部に取付けた熱電対と外部バンドヒーター（ワトロー）を用いて反応器の外壁を加熱する温度制御装置とを一緒に用いて±２℃に保持した。その後、反応器を緩やかに大気圧にまで排気した。その後、複合体フィルムを反応器から取り出して秤量した。フィルムの重量は、１７５％増量していた。
【０１３６】
図７は、浸透後の複合体フィルムのＸＲＤパターンを示しており、焼成後の同フィルムのＸＲＤパターンは、図８に示している。６０℃、１２２バールの超臨界二酸化炭素中のＭＴＥＳとＴＥＯＳとの混合物（１：３）を浸み込ませた、浸透後のフィルムのＸＲＤパターンは、面間隔ｄ＝５４Åに対応する１つの鋭いピークを有している。実施例１に記載された手順で焼成することによって、ＸＲＤは、面間隔ｄ＝４１．７Åの鋭いピークを示している。焼成後の試料のＴＥＭ像を、図１０（ａ）および１０（ｂ）に示すが、得られたメソフェーズとして２次元六方晶の円柱配列を示している。浸透後のフィルムのブラッグピークは、（１００）反射として示され、焼成後のフィルムの鋭いピークは、２次元六方晶メソフェーズの（１００）反射を示していた。
【０１３７】
実施例６  ＴＥＯＳとメチルトリエトキシシラン（ＭＴＥＳ）との混合物からのメソポーラスオルガノシリケートフィルム
シリコン基板（約４．４５センチメートル（１．７５インチ）×約４．４５センチメートル（１．７５インチ））を、実施例１に記載された手順を用いて洗浄した。ブリジ（登録商標）７８の薄膜を、少量のｐ−トルエンスルホン酸（ＰＴＳＡ）および水を含むエタノール中の５重量％溶液を用いて、洗浄したシリコン基板にスピンキャスティングした。乾燥させた後、ＰＴＳＡを含むフィルムは、約１７００オングストローム厚であった。そ
の後、スピンキャストフィルムを含む基板を、実施例１に記載されたものと同様に、高圧反応器に入れた。反応器を密閉し、高圧シリンジポンプ（イスコ社）を用いて、６０℃、１２２バールの給湿した二酸化炭素中の特定量（５マイクロリットル）の、ＴＥＯＳとメチルトリエトキシシランとの混合物（重量で１：１）に２時間にわたって、ブリジ（登録商標）７８フィルムを暴露した。高圧シリンジポンプ（イスコ社）は、定温水浴を用いて６０℃に保持した。内部熱電対を用いて反応器の内部温度を測定し、外部に取付けた熱電対と外部バンドヒーター（ワトロー）を用いて反応器の外壁を加熱する温度制御装置とを一緒に用いて±２℃に保持した。その後、反応器を緩やかに大気圧にまで排気した。その後、複合体フィルムを反応器から取り出して秤量した。フィルムの重量は、１７５％増量していた。
【０１３８】
図７は、浸透後の複合体フィルムのＸＲＤパターンを示しており、焼成後の同フィルムのＸＲＤパターンは、図８に示している。６０℃、１２２バールの給湿した二酸化炭素中のＭＴＥＳとＴＥＯＳとの混合物（重量で１：１）を浸み込ませた複合体フィルムでは、ＸＲＤパターンが、面間隔ｄ＝５４Åの鋭いピークを示している。実施例１に記載された手順を用いて焼成した後の同フィルムのＸＲＤパターンは、面間隔ｄ＝４７．１Åおよび２４Åの一組の強力な反射を示している（スケールの関係で図８には図示せず）。焼成後の試料のＴＥＭ像を、図１１（ａ）および１１（ｂ）に示している。焼成後の試料のＴＥＭ像は、試料の２次元六方晶無秩序型メソフェーズを示している。浸透後のフィルムのブラッグピークは、（１００）反射を示しており、焼成後のフィルムのブラッグピークは、２次元六方晶無秩序型メソフェーズの（１００）および（２００）反射を示していた。
【０１３９】
実施例７  ＴＥＯＳとメチルトリエトキシシラン（ＭＴＥＳ）との混合物からのメソポーラスオルガノシリケートフィルム
シリコン基板（約４．４５センチメートル（１．７５インチ）ｘ約４．４５センチメートル（１．７５インチ））を、実施例１に記載された手順を用いて洗浄した。ブリジ（登録商標）７８の薄膜を、少量のｐ−トルエンスルホン酸（ＰＴＳＡ）および水を含むエタノール中の５重量％溶液を用いて、洗浄したシリコン基板にスピンキャスティングした。乾燥させた後、ＰＴＳＡを含むフィルムは、約１７００オングストローム厚であった。その後、スピンキャストフィルムを含む基板を、実施例１に記載されたものと同様に、高圧反応器に入れた。反応器を密閉し、高圧シリンジポンプ（イスコ社）を用いて、６０℃、１２２バールの給湿した二酸化炭素中の特定量（５マイクロリットル）の、ＴＥＯＳとメチルトリエトキシシランとの混合物（重量で３：１）に２時間、ブリジ（登録商標）７８フィルムを暴露した。高圧シリンジポンプ（イスコ社）は、定温水浴を用いて６０℃に保持した。内部熱電対を用いて反応器の内部温度を測定し、外部に取付けた熱電対と外部バンドヒーター（ワトロー）を用いて反応器の外壁を加熱する温度制御装置とを一緒に用いて±２℃に保持した。その後、反応器を緩やかに大気圧にまで排気した。その後、複合体フィルムを反応器から取り出して秤量した。フィルムの重量は、１６２．５％増量していた。
【０１４０】
図７は、浸透後の複合体フィルムのＸＲＤパターンを示し、焼成後の同フィルムのＸＲＤパターンは、図８に示している。６０℃、１２２バールの給湿した二酸化炭素中のＭＴＥＳとＴＥＯＳとの混合物（重量で３：１）を用いて浸み込ませた複合体フィルムでは、浸透後のＸＲＤパターンは、面間隔ｄ＝４８．８Åの弱いショルダーピークを示している。焼成によって、焼成後のフィルムのＸＲＤパターンは、面間隔ｄ＝〜３８．４Åの唯一のショルダーピークを示している。唯一の弱いショルダーピークの存在によって、無秩序型メソフェーズが示される。
【０１４１】
実施例８  ＴＥＯＳからのシリカメソポーラスフィルム
インターナショナル・ウェーハ・サービス（Ｉｎｔｅｒｎａｔｉｏｎａｌ  Ｗａｆｅｒ
Ｓｅｒｖｉｃｅ）から入手した高抵抗性１００μｍ厚（１００）シリコン基板（１ｃｍｘ１ｃｍ）を、実施例１に記載された手順を用いて洗浄した。プルロニック（登録商標）Ｆ１２７の薄膜を、少量のｐ−トルエンスルホン酸（ＰＴＳＡ）および水を含むエタノール中の１２．５重量％溶液を用いて、１５００ｒｐｍで洗浄したシリコン基板にスピンキャスティングした。乾燥させた後、ＰＴＳＡを含むフィルムは、８０９５オングストローム厚と測定された。その後、フィルムを、一端をステンレス鋼エンドプラグ、もう一端をニードルバルブで密閉した高圧ステンレス鋼環形反応器（ハイ・プレッシャー・イクイップメント（Ｈｉｇｈ  Ｐｒｅｓｓｕｒ  Ｅｑｕｉｐｍｅｎｔ））に入れた。反応器を密閉し、定温水浴を用いて４０℃に保持した高圧シリンジポンプ（イスコ社）を用いて、４０℃、１２２バールの給湿したＣＯ２中の０．０９５重量％ＴＥＯＳ溶液に２時間、フィルムを暴露した。循環式定温水浴中に反応管を浸漬することによって、反応器の温度を一定に保持した。その後、反応器を緩やかに大気圧にまで排気した。その後、実施例１に記載された手順を用いて焼成することによって、ポリマー鋳型を除去した。浸み込ませ工程の際と焼成工程の際にも再度、小角Ｘ線散乱法（ＳＡＸＳ）を用いてフィルムを特性付けた。
【０１４２】
図１２（ａ）および１２（ｂ）は、ノーマルビーム配置形態（ｎｏｒｍａｌ  ｂｅａｍ
ｇｅｏｍｅｔｒｙ  ｃｏｎｆｉｇｕｒａｔｉｏｎ）（即ち試料表面に対して法線方向の入射ビームによる）での透過様式で浸透後のフィルムおよび焼成後のフィルムで得られたＳＡＸＳプロファイルのスナップショットを示している。図１３を参照すると、それは積分したＳＡＸＳプロファイルを２θの関数として示しており、ＳＡＸＳ像では主なピークのシフトは観察されず、無機シリカネットワークが収縮していないことが示された。双方のＳＡＸＳスキャンは、０．２°未満のピーク幅を持つほぼ同じ２θ値（２θ＝０．５８°）のピークを示している。これは、面間隔ｄ＝１５２Åに対応する。ＳＡＸＳでは、より秩序性の高いピークは観察されなかった。
【０１４３】
実施例９  架橋シルセスキオキサン前駆体からのメソポーラスシリカ
シリコン基板（約４．４５センチメートル（１．７５インチ）ｘ約４．４５センチメートル（１．７５インチ））を、実施例１に記載された手順を用いて洗浄した。プルロニック（登録商標）Ｆ１２７の薄膜を、実施例１に記載された溶液を用いて洗浄したシリコン基板にスピンキャスティングした。乾燥させた後、ＰＴＳＡを含むフィルムは、約１５００オングストローム厚であった。その後、スピンキャストフィルムを含む基板を、実施例１に記載されたとおり高圧反応器に入れた。反応器を密閉し、定温水浴を用いて６０℃に保持した高圧シリンジポンプ（イスコ社）を用いて、６０℃、１２２バールの給湿した二酸化炭素中の特定量（１０マイクロリットル）の架橋シルセスキオキサン、ビス（トリエトキシシリル）エタン（ＢＴＥＳＥ）に２時間にわたって、フィルムを暴露した。その後、反応器を緩やかに大気圧にまで排気した。その後、複合体フィルムを反応器から取り出して秤量した。フィルムの重量は、反応後に２２５％増量していた。
【０１４４】
図１４（下のトレースおよび下の挿入図のトレース）に示すように、浸透後の複合体フィルムのＸＲＳパターンは、面間隔ｄ＝１３１．９Å、７３．６Åおよび５０．２Åに対応する鋭い反射を有している。実施例１に記載された手順を用いて焼成すると、ＸＲＤパターンは、より高い２θ値、またはより小さい面間隔ｄ＝１０２．７Å、５３．５Åおよび３６．２Åの鋭い反射を示した（図１４（上のトレースおよび上の挿入図のトレース）参照）。浸透後の複合体フィルムの鋭い反射は、円柱の２次元中心の矩形配列(2D centered rectangular array of cylinders)（ａ＝１４６．６Å、ｃ＝２６４Å、ｃ／ａ＝１．８）の（００２）、（２００）および（２０４）反射を示していた。焼成後のフィルムのブラッグピークは、円柱の２次元中心の矩形配列（ａ＝１０９Å、ｃ＝２０５Å、ｃ／ａ＝１．８８）の（００２）、（２００）および（２０４）反射を示していた。図１５（ａ）および１５（ｂ）を参照すると、焼成した試料のＴＥＭ、および対応するフーリエ・デ
ィフラクトグラムは、円柱の２次元中心の矩形配列を示している。
【０１４５】
実施例１０  メチルトリエトキシシラン（ＭＴＥＳ）とＴＥＯＳとの混合物からのメソポーラスシリカフィルム
低抵抗性のシリコン基板（約４．４５センチメートル（１．７５インチ）ｘ約４．４５センチメートル（１．７５インチ））を、実施例１に記載された手順を用いて洗浄した。プルロニック（登録商標）Ｆ１２７のフィルムを、実施例１に記載された溶液を用いて、洗浄したシリコン基板にスピンキャスティングした。乾燥させた後、ＰＴＳＡを含むフィルムは、約７０００オングストローム厚であった。その後、スピンキャストフィルムを含む基板を、実施例１に記載されたとおり高圧反応器に入れた。反応器を密閉し、定温水浴を用いて６０℃に保持した高圧シリンジポンプ（イスコ社）を用いて、６０℃、１２２バールの給湿した二酸化炭素中の特定量（１０マイクロリットル）の、メチルトリエトキシシランとＴＥＯＳとの混合物（重量で２：３）に２時間、フィルムを暴露した。その後、反応器を緩やかに大気圧にまで排気した。その後、複合体フィルムを反応器から取り出して秤量した。フィルムの重量は、反応後に１２５％増量していた。
【０１４６】
鋳型を除去して、ヘキサメチルジシラザン（ＨＭＤＳ）との反応によって、フィルム中の残留シラノールを封鎖した。得られたフィルムは、誘電率２．１１で硬度０．７５ＧＰａを有していた。用いた試料の断面について、走査電子顕微鏡測定を行った。図１６は、試料の断面ＳＥＭ像を示しており、それによりフィルムの多孔性が示される。
【０１４７】
実施例１１  コールドウォール式反応器の使用
シリコン基板を、実施例１に記載された手順を用いて洗浄する。プルロニック（登録商標）Ｆ１２７の薄膜を、少量のｐ−トルエンスルホン酸（ＰＴＳＡ）および水を含むエタノール中の１２．５重量％溶液を用いて、１５００ｒｐｍで基板にスピンキャスティングする。その後、基板を高圧コールドウォール式反応器に入れる。反応器は、温度を測定し、ＣＯ２および試薬を移送して、安全逃し装置に連結された口を含む２つの対向式ブラインドハブで構成されている。反応器は、試料を支持する抵抗加熱台も含んでいる。台の温度は、反応器の壁とは独立して制御することができる。金属シールリングを用いて反応器を密閉し、触媒を含むプルロニック（登録商標）フィルムを、６０℃、１２４バールの未混合の超臨界ＣＯ２中でアニーリングして秩序を促し、その後、給湿したＣＯ２中の０．０３重量％ＴＥＯＳ溶液に２時間暴露する。反応器の壁の温度を６０℃に保持し、その後、台の温度を更に１時間、１２０℃に上昇させる。反応器を緩やかに大気圧にまで排気して、複合体フィルムを除去する。オーブンで６時間かけて室温から４００℃に加熱し、その後、試料を４００℃で更に６時間保持することによって焼成して、ポリマー鋳型を除去する。
【０１４８】
実施例１２  異なる処理計画を用いるコールドウォール式反応器の使用
シリコン基板を、実施例１に記載された手順を用いて洗浄する。プルロニック（登録商標）Ｆ１２７の薄膜を、少量のｐ−トルエンスルホン酸（ＰＴＳＡ）および水を含むエタノール中の１２．５重量％溶液を用いて、１５００ｒｐｍで基板にスピンキャスティングする。その後、基板を実施例４に記載された高圧コールドウォール式反応器の加熱台に載せる。金属シールリングを用いて、反応器を密閉する。台を１２０℃に加熱し、反応器の壁を５０℃に保持する。その後、触媒を含む、基板で支持したプルロニック（登録商標）フィルムを、給湿したＣＯ２中の０．０３重量％ＴＥＯＳ溶液に１時間暴露する。その後、反応器を緩やかに大気圧にまで排気して、複合体フィルムをオーブンから取り出す。オーブンで６時間かけて室温から４００℃に加熱し、その後、試料を４００℃で更に６時間保持することによって焼成して、ポリマー鋳型を除去する。
【０１４９】
実施例１３  鋳型をそのままの位置で除去するコールドウォール式反応器の使用
シリコン基板を、実施例１に記載された手順を用いて洗浄する。プルロニック（登録商標）Ｆ１２７の薄膜を、少量のｐ−トルエンスルホン酸（ＰＴＳＡ）および水を含むエタノール中の１２．５重量％溶液を用いて、１５００ｒｐｍで基板にスピンキャスティングする。その後、基板を実施例４に記載された高圧コールドウォール式反応器の加熱台に載せる。金属シールリングを用いて反応器を密閉し、触媒を含むプルロニック（登録商標）フィルムを、６０℃、１２４バールの給湿したＣＯ２中の０．０３重量％ＴＥＯＳ溶液に２時間暴露する。その後、台の温度を４００℃に上昇させて、ポリマー鋳型を除去する。その後、反応器を緩やかに大気圧に排気する。  
【０１５０】
実施例１４  ２段階工程で鋳型をそのままの位置で除去するコールドウォール式反応器の使用
シリコン基板を、実施例１に記載された手順を用いて洗浄する。プルロニック（登録商標）Ｆ１２７の薄膜を、少量のｐ−トルエンスルホン酸（ＰＴＳＡ）および水を含むエタノール中の１２．５重量％溶液を用いて、１５００ｒｐｍで基板にスピンキャスティングする。その後、基板を実施例４に詳述された高圧コールドウォール式反応器の加熱台に載せる。金属シールリングを用いて反応器を密閉し、触媒を含むプルロニック（登録商標）フィルムを、６０℃、１２４バールの給湿したＣＯ２中の０．０３重量％ＴＥＯＳ溶液に２時間暴露する。その後、反応器を排気して、ＣＯ２でパージする。その後、ＣＯ２中に微量の酸素を含む混合物を反応器に充填し、６０℃に加熱する。その後、台の温度を４００℃に上昇させて、ポリマー鋳型を分解する。その後、反応器を緩やかに大気圧に排気する。  
【０１５１】
実施例１５  鋳型をそのままの位置で除去し、ポーラス基板を化学反応によって修飾するコールドウォール式反応器の使用
シリコン基板を、実施例１に記載された手順を用いて洗浄する。プルロニック（登録商標）Ｆ１２７の薄膜を、少量のｐ−トルエンスルホン酸（ＰＴＳＡ）および水を含むエタノール中の１２．５重量％溶液を用いて、１５００ｒｐｍで基板にスピンキャスティングする。その後、基板を実施例４に記載された高圧コールドウォール式反応器の加熱台に載せる。金属シールリングを用いて反応器を密閉し、触媒を含むプルロニック（登録商標）フィルムを、６０℃、１２４バールの給湿したＣＯ２中の０．０３重量％ＴＥＯＳ溶液に２時間暴露する。その後、台の温度を４００℃に上昇させて、ポリマー鋳型を崩壊させる。その後、反応器をＣＯ２でパージして、台を６０℃に冷却する。（ＣＨ３）３ＳｉＣｌおよびＣＯ２の溶液を反応器に導入して、温度を１６０℃に上昇させる。反応によって、細孔表面が疎水性になる。その後、反応器を緩やかに大気圧に排気する。  
【０１５２】
実施例１６  異なる鋳型の使用
シリコンウェーハを、実施例１に記載されたとおり洗浄する。ＰＥＯマトリックス中にＰＳの球状ドメインを生成させる組成のポリスチレン−ブロック−ポリエチレンオキシドコポリマーの薄膜を、少量のｐ−トルエンスルホン酸（ＰＴＳＡ）および水を含む溶液から、洗浄したシリコン基板にスピンキャスティングする。乾燥させた後、ＰＥＯドメインの融点を超える温度で、フィルムをアニーリングする。その後、フィルムを実施例１に記載されたものと同様の高圧反応器に入れる。反応器を密閉し、６０℃、１２５バールの給湿したＣＯ２中の０．１％ＭＴＥＳ溶液に３時間、フィルムを暴露する。その後、反応器を緩やかに大気圧に排気する。その後、複合体フィルムを反応器から取り出す。その後、４００℃のオーブンで焼成することによって、ポリマー鋳型を除去する。  
【０１５３】
実施例１７  固有の酸性基（ｉｎｈｅｒｅｎｔ  ａｃｉｄｉｃ  ｇｒｏｕｐｓ）を備えたホモポリマー鋳型を使用して生成させた多孔性シリケートフィルム
シリコン基板（約４．４５センチメートル（１．７５インチ）ｘ約４．４５センチメートル（１．７５インチ））を、実施例１に記載された手順を用いて洗浄した。その後、ポ
リ（メタクリル酸）の薄膜を、水中の５重量％ポリ（メタクリル酸）溶液を用いてスピンキャスティングした。乾燥させた後、ポリ（メタクリル酸）の薄膜は、〜１７００オングストローム厚であった。その後、スピンキャストフィルムを含む基板を、実施例１に記載されたとおりに高圧反応器に入れた。反応器を密閉し、定温水浴を用いて６０℃に保持した高圧シリンジポンプ（イスコ社）を用いて、６０℃、１２２バールの給湿した二酸化炭素中の特定量（１０μｌ）のＴＥＯＳに２時間にわたって、フィルムを暴露した。その後、反応器を緩やかに大気圧にまで排気した。その後、複合体フィルムを反応器から取り出して秤量した。フィルムの重量は、反応後に１６６％増量していた。その後、複合体フィルムをオーブンに入れ、その後ポリマー鋳型を除去するために、実施例１に記載された手順を用いて４００℃の空気中で焼成した。その後、焼成した試料を、多入射角分光エルプソメトリー（ＶＡＳＥ）を利用して分析した。フィルムは〜１３９５オングストローム厚、屈折率（μ）〜１．１９を有している。焼成後のフィルムの屈折率は、ヒュームドシリカ（μ〜１．４５）よりもかなり小さく、ポリ（メタクリル酸）鋳型によるシリケートフィルムの多孔性が示される。
【０１５４】
実施例１８  固有の酸性基を備えたブロックコポリマー鋳型を使用して生成した多孔性シリケートフィルム
シリコン基板（約４．４５センチメートル（１．７５インチ）ｘ約４．４５センチメートル（１．７５インチ））を、実施例１に記載された手順を用いて洗浄する。その後、ポリ（スチレン）−ブロック−ポリ（アクリル酸）の薄膜を、適切な溶媒中の溶液を用いてスピンキャスティングする。乾燥させた後、スピンキャストフィルムを含む基板を、実施例１に記載されたとおり高圧反応器に入れる。反応器を密閉し、高圧シリンジポンプ（イスコ社）を用いて、給湿した二酸化炭素中の特定量のＴＥＯＳに、適切な温度および圧力で適切な時間にわたって、フィルムを暴露する。その後、反応器を緩やかに大気圧にまで排気する。その後、複合体フィルムを反応器から取り出して、実施例１に記載された手順を用いて焼成し、ポリマー鋳型を除去して、多孔性シリケートフィルムを生成する。
【０１５５】
実施例１９  パターン化されたブロックコポリマー鋳型の使用
シリコンウェーハを、実施例１に記載されたとおりに洗浄する。ＰＥＯマトリックス中にＰＳの球状ドメインを生成する組成を有するポリスチレン−ブロック−ポリエチレンオキシドコポリマーの薄膜を、少量のｐ−トルエンスルホン酸（ＰＴＳＡ）および水を含む溶液から、洗浄したシリコン基板にスピンキャスティングする。乾燥させた後、ＰＥＯドメインの融点を超える温度で、フィルムをアニーリングする。基板で支持されたブロックコポリマーフィルムに、適切なリソグラフィマスクを載せる。その後、フィルムおよびマスクを紫外線に暴露する。マスクを除去し、溶媒洗浄によって低分子量分解生成物をポリマーフィルムから抽出する。その後、パターン化されたフィルムを、実施例１に記載されたものと同様に高圧反応器に入れる。反応器を密閉し、６０℃、１２５バールの給湿したＣＯ２中の０．１％ＴＥＯＳ溶液に３時間、フィルムを暴露する。その後、反応器を緩やかに大気圧にまで排気する。その後、複合体フィルムを反応器から取り出す。その後、４００℃のオーブンで焼成することによってポリマー鋳型を除去して、パターン化された多孔性シリカフィルムを生成させる。
【０１５６】
実施例２０  鋳型としてのホモポリマーレジストの使用
シリコンウェーハを、実施例１に記載されたとおりに洗浄する。その後、１，１，１，３，３，３−ヘキサメチルジシラザンに暴露するか、または反射防止コーティングでコーティングすることによって、ウェーハを前処理する。その後、ポリ（ｔｅｒｔ−ブチルメタクリレート）の薄膜を、光酸発生剤を含む溶液からウェーハ上にスピンキャスティングする。その後、適切なマスクを通し、ＵＶ光を用いてレジストを露光する。その後、適切な溶媒を用いてレジストを現像し、ウェーハ上にパターン化されたポリ（メタクリル酸）を残す。その後、パターン化されたフィルムを、実施例１に記載されたものと同様に高圧
反応器に入れる。反応器を密閉し、６０℃、１２５バールの給湿したＣＯ２中の０．１％ＴＥＯＳ溶液に３時間にわたって、フィルムを暴露する。その後、反応器を緩やかに大気圧にまで排気する。その後、複合体フィルムを反応器から取り出す。４００℃のオーブンで焼成することによってポリマー鋳型を除去して、パターン化された多孔性シリカフィルムをウェーハ上に生成する。
【０１５７】
実施例２１  鋳型としてのパターン化されたネガティブトーンブロックコポリマーレジスト（Negative Tone Block Copolymer Resist）の使用
シリコンウェーハを、実施例１に記載されたとおりに洗浄する。その後、１，１，１，３，３，３−ヘキサメチルジシラザンに暴露するか、または反射防止コーティングでコーティングすることによって、ウェーハを前処理する。ネガティブトーンブロックコポリマーフォトレジストの薄膜によって、親水性ドメインおよび疎水性ドメインを含むパターン化されたブロックコポリマーを生成させる。１つの適切な例は、オバーおよびその同僚（Ｃｈｅｍ．  Ｍａｔｅｒ．，  １２巻，ｐ４５（２０００年）（Ｏｂｅｒ  ａｎｄ  ｃｏ−ｗｏｒｋｅｒｓ（Ｃｈｅｍ．  Ｍａｔｅｒ．，  １２，４５（２０００））））によって現像されたポリ（テトラヒドロピラニルメタクリレート−ブロック−１Ｈ，１Ｈ，パーフルオロオクチルメタクリレート）レジストである。ポリ（テトラヒドロピラニルメタクリレート−ブロック−１Ｈ，１Ｈ，パーフルオロオクチルメタクリレート）コポリマーを、光酸発生剤を含む溶液からウェーハ上にスピンキャスティングする。その後、１９３ｎｍステッパおよび適切なマスクを用いて、レジストを暴露する。暴露によって、テトラヒドロピラニルメタクリレートブロックを脱保護して、ポリ（メタクリル酸−ブロック−１Ｈ，１Ｈ，パーフルオロオクチルメタクリレート）コポリマーを生成させる。その後、適切な溶媒を用いてレジストを現像し、ウェーハ上にパターン化されたポリ（メタクリル酸−ブロック−１Ｈ，１Ｈ，パーフルオロオクチルメタクリレート）コポリマーが残る。その後、パターン化されたフィルムを、実施例１に記載されたものと同様に高圧反応器に入れる。反応器を密閉し、６０℃、１２５バールの給湿したＣＯ２中の０．１％ＴＥＯＳ溶液に３時間、フィルムを暴露する。その後、反応器を緩やかに大気圧にまで排気する。その後、複合体フィルムを反応器から取り出す。その後、４００℃のオーブンで焼成することによってポリマー鋳型を除去して、パターン化された多孔性シリカフィルムをウェーハ上に生成させる。
【０１５８】
実施例２２  中性表面を用いて生成した配向性鋳型の使用
シリコンウェーハ基板を、実施例１に記載されたとおりに洗浄する。疎水性モノマー単位および親水性モノマー単位を有するランダムコポリマーの薄膜を基板上にスピンキャスティングして、ブロックコポリマー鋳型のための中性面を生成させる。親水性マトリックス中の疎水性ブロックの球状ドメインを生成する組成を有するランダムコポリマー中で用いられたのと同様のモノマーで構成されたブロックコポリマーを、少量のｐ−トルエンスルホン酸（ＰＴＳＡ）および水を含む溶液からランダムコポリマーフィルム上にスピンキャスティングする。乾燥させた後、フィルムをアニーリングして、コポリマーの秩序と配向を促す。基板で支持されたポリマーフィルムを、実施例１に記載されたものと同様の高圧反応器に入れる。反応器を密閉し、６０℃、１２５バールの給湿したＣＯ２中の０．１％ＴＥＯＳ溶液に３時間にわたって、フィルムを暴露する。その後、反応器を緩やかに大気圧にまで排気する。その後、複合体フィルムを反応器から取り出す。その後、４００℃のオーブンで焼成することによってポリマー鋳型を除去して、配向した円柱状細孔を有する多孔性シリカフィルムを生成させる。  
【０１５９】
実施例２３  電場によって生成させた配向性のある鋳型の使用
親水性マトリックス中で疎水性ブロックの球状ドメインを生成させる組成の疎水性セグメントおよび親水性セグメントを有するブロックコポリマーの薄膜を、少量のｐ−トルエンスルホン酸（ＰＴＳＡ）および水を含む溶液から、電極として作用する金の薄層で覆わ
れた基板上にスピンキャスティングする。乾燥させた後、コポリマーフィルムを、第２の電極として作用するアルミニウムでコーティングした薄いカプトン（Ｋａｐｔｏｎ）（登録商標）シートで覆う。その後、フィルムを電場の存在下でアニーリングして、コポリマーの配向を促す。上側の電極を除去し、その後、基板で支持されたポリマーフィルムを、実施例１に記載されたものと同様に高圧反応器に入れる。反応器を密閉し、６０℃、１２５バールの給湿したＣＯ２中の０．１％ＴＥＯＳ溶液に３時間にわたって、フィルムを暴露する。その後、反応器を緩やかに大気圧にまで排気する。その後、複合体フィルムを反応器から取り出す。その後、４００℃のオーブンで焼成することによってポリマー鋳型を除去して、配向性のある円柱状細孔を有する多孔性シリカフィルムを生成する。
【０１６０】
（その他の実施形態）
本発明を、詳細な説明と併せて記載したが、前述の説明は、例示であって本発明の範囲を限定するものではなく、本発明は特許請求の範囲によって定義されることは理解されるはずである。その他の態様、利益、および修正は、特許請求の範囲内のものである。
【図面の簡単な説明】
【０１６１】
【図１】実施例１により製造されたメソポーラスフィルムの一組のＸ線回折（ＸＲＤ）パターンであって、上のトレース（および上の挿入図）は焼成後のフィルムのＸＲＤパターンを示し、下のトレース（及び下の挿入図）は浸透後のフィルムのＸＲＤパターンを示す図。
【図２】（ａ）実施例１で合成されたメソポーラス材料の透過型電子顕微鏡像の格子像、（ｂ）実施例１で合成されたメソポーラス材料の透過型電子顕微鏡像の格子画像。
【図３】実施例２により製造されたメソポーラスフィルムの一組のＸ線回折（ＸＲＤ）パターン。
【図４】実施例２で合成されたメソポーラス材料の透過型電子顕微鏡像の格子画像（２箇所を拡大）。
【図５】実施例３により製造されたメソポーラスフィルムの一組のＸ線回折（ＸＲＤ）パターンであって、上のトレース（および上の挿入図）は焼成後のフィルムのＸＲＤパターンを示す。下のトレース（及び下の挿入図）は、浸透後のフィルムのＸＲＤパターンを示す図。
【図６】（ａ）実施例３で合成されたメソポーラス材料の透過型電子顕微鏡像の格子画像、（ｂ）実施例３で合成されたメソポーラス材料の透過型電子顕微鏡像の格子画像。
【図７】それぞれ実施例４、５、６および７により製造された浸透後のフィルムの一組のＸ線回折（ＸＲＤ）パターン。
【図８】それぞれ実施例４、５、６および７により製造されて焼成後のフィルムの一組のＸ線回折（ＸＲＤ）パターン。
【図９】（ａ）実施例４で合成されたメソポーラス材料の透過型電子顕微鏡像の格子画像、（ｂ）実施例４で合成されたメソポーラス材料の透過型電子顕微鏡像の格子画像。
【図１０】（ａ）実施例５で合成されたメソポーラス材料の透過型電子顕微鏡像の格子画像、（ｂ）実施例５で合成されたメソポーラス材料の透過型電子顕微鏡像の格子画像。
【図１１】（ａ）実施例６で合成されたメソポーラス材料の透過型電子顕微鏡像の格子画像、（ｂ）実施例６で合成されたメソポーラス材料の透過型電子顕微鏡像の格子画像。
【図１２】（ａ）実施例８により製造されたメソポーラスシリカフィルムのＳＡＸＳプロファイルのスナップショット、（ｂ）実施例８により製造されたメソポーラスシリカフィルムのＳＡＸＳプロファイルのスナップショット。
【図１３】実施例８により製造されたメソポーラスフィルムの一組の積分したＳＡＸＳプロファイル。
【図１４】実施例２により製造されたメソポーラスフィルムの一組のＸ線回折（ＸＲＤ）パターン。
【図１５】（ａ）実施例９で合成されたメソポーラス材料の透過型電子顕微鏡像の格子画像、（ｂ）実施例９で合成されたメソポーラス材料の透過型電子顕微鏡像の格子画像。
【図１６】実施例１０で合成されたメソポーラスフィルムの断面走査型電子顕微鏡画像。
【図１】
2005510436.tif 000003
【図２】
2005510436.tif 000004
【図３】
2005510436.tif 000005
【図４】
2005510436.tif 000006
【図５】
2005510436.tif 000007
【図６】
2005510436.tif 000008
【図７】
2005510436.tif 000009
【図８】
2005510436.tif 000010
【図９】
2005510436.tif 000011
【図１０】
2005510436.tif 000012
【図１１】
2005510436.tif 000013
【図１２】
2005510436.tif 000014
【図１３】
2005510436.tif 000015
【図１４】
2005510436.tif 000016
【図１５】
2005510436.tif 000017
【図１６】
2005510436.tif 000018
【国際調査報告】
2005510436.tif 000019